(57)【要約】  本開示は、概して、表面に付着又は接着することができ、かつ表面に損傷を生じさせることなく表面から取り外すことができる接着性取付アセンブリに関する。いくつかの実施形態では、取付アセンブリは表面から剥がされる。本開示は、概して、取付デバイスを含む接着物品に関する。接着物品は、接着性を示す１つ以上の接着領域（１つの連続的な接着剤層の一部であり得る）と、顕著な接着性を欠いている１つ以上の非接着領域とを有する。非接着領域の少なくとも１つは、対応する接着領域に対して配置される、並びに／又は接着物品の剥離力が、接着物品が剥離される表面に損傷を生じさせる閾値を超えないように、接着物品の平均剥離力若しくは／又はピーク剥離力のうちの少なくとも１つを低下させる及び／若しくは制御する幾何学的形状を有する。
2020526716.tif 000002
【特許請求の範囲】
【請求項１】
厚さにより分離された互いに反対側を向いている第１主平面及び第２主平面を含むバッキングと、
前記バッキングの前記第１主平面上の第１接着領域であって、接着性を示す、第１接着領域と、
前記バッキングの前記第２主平面上の第１非接着領域であって、顕著な接着性を欠いており、かつ第１接着領域に対して直接反対側を向いている、第１非接着領域と、
前記バッキングの前記バッキング第２主面に隣接する取付デバイスと、
を備える、接着性取付アセンブリ。
【請求項２】
前記第１主面上に第２非接着領域を更に備える、請求項１に記載の接着性取付アセンブリ。
【請求項３】
前記第２主面上に第２接着領域を更に備え、前記第２接着領域は、前記第１主面上の前記第２非接着領域に対して直接反対側を向いている、請求項２に記載の接着性取付アセンブリ。
【請求項４】
前記第１接着領域は、接着要素の配列パターンを含む、請求項１に記載の接着性取付アセンブリ。
【請求項５】
前記非接着領域は、非接着要素の配列パターンを含み、前記非接着要素は、前記第１主面上の接着要素に対して直接反対側を向いている、請求項１又は２に記載の接着性取付アセンブリ。
【請求項６】
前記接着要素は、第１の形状を有する個別の接着アイランドを含む、請求項４に記載の接着性取付アセンブリ。
【請求項７】
前記非接着領域は、非接着要素の配列パターンを含み、前記非接着要素は、第２の形状を有する非接着要素を含み、前記第１主面上の接着アイランドに対して直接反対側を向いている、請求項６に記載の接着性取付アセンブリ。
【請求項８】
前記第１の形状は、第１の寸法を含み、前記第２の形状は、第２の寸法を含み、前記第２の寸法は、前記第１の寸法よりも大きい、請求項７に記載の接着性取付アセンブリ。
【請求項９】
前記非接着領域は、１つ以上の非接着要素を接続するブリッジを更に含み、前記ブリッジもまた接着機能性を欠いている、請求項７に記載の接着性取付アセンブリ。
【請求項１０】
前記バッキングは、長手方向軸を含み、前記第１接着領域と前記第２接着領域とは、前記バッキングの厚さにわたって前記長手方向軸に垂直に延びるいずれの平面においても面一ではない、請求項７に記載の接着性取付アセンブリ。
【請求項１１】
前記第１非接着領域と前記第２非接着領域とは、前記厚さにわたって前記長手方向軸に垂直に延びるいずれの平面においても面一ではない、請求項１０に記載の接着性取付アセンブリ。
【請求項１２】
前記第１主面は、前記第１接着領域及び前記第２非接着領域を含む第１の接着剤分布を含み、前記第２主面は、前記第２接着領域及び前記第１非接着領域を含む第２の接着剤分布を含み、前記第１の接着剤分布は、複数の接着要素の配列パターンを含み、隣接する接着要素間の隙間空間部は、接着機能性を欠いており、かつ前記第２非接着領域を画定している、請求項１に記載の接着性取付アセンブリ。
【請求項１３】
前記第２の接着剤分布は、複数の非接着要素の配列パターンを含み、隣接する非接着要素間の隙間空間部は、接着剤であり、かつ前記第２接着領域を画定している、請求項１２に記載の接着性取付アセンブリ。
【請求項１４】
前記非接着領域は、前記接着剤の接着性を実質的に減少させる弱化層を含み、前記弱化層は、前記接着剤に隣接して配置されている、請求項１〜４に記載の接着性取付アセンブリ。
【請求項１５】
前記弱化層は、コーティング、フィルム、インク、ラッカー、及び／又は放射線により開始される化学反応のうちの少なくとも１つを含む、請求項１４に記載の接着性取付アセンブリ。
【請求項１６】
前記非接着領域は、（１）感圧性接着剤を欠いている、（２）前記非接着領域における前記感圧性接着剤の接着力を最小限に抑える又は排除する弱化層を含む、及び（３）接着剤劣化プロセスを経ている、のうちの少なくとも１つである、請求項１〜１５のいずれか一項に記載の接着性取付アセンブリ。
【請求項１７】
前記アセンブリは、被着体から損傷なしに取り外され、前記被着体は、塗装された壁板であり、前記塗料は、艶なし又はマットから艶ありまでの範囲の光沢を有する、請求項１に記載の接着性取付アセンブリ。
【請求項１８】
前記接着領域は、接着要素の配列パターンを含み、前記要素は、横断方向軸と長手方向軸とを有する配列に配置され、前記配列内の任意の２つの隣接する要素の前記境界領域は、重なり合わない、請求項１に記載の接着性取付アセンブリ。
【請求項１９】
接着性取付アセンブリを形成する方法であって、
厚さにより分離された互いに反対側を向いている第１平面と第２平面とを含むバッキングを用意することと、
前記バッキングの前記第１主平面上に第１接着領域及び第１非接着領域を形成することであって、前記第１接着領域は、剥離可能接着剤を含む、ことと、
前記第２主面上に第２接着領域及び第２非接着領域を形成することと、
前記バッキングの前記第２主平面に隣接する取付デバイスを用意することと、
を含み、
所与の主平坦上の非接着領域は、対応する接着領域に対して直接反対側を向いている、
方法。
【請求項２０】
前記第１非接着領域接着領域及び前記第２非接着領域接着領域のうちの少なくとも１つを形成することは、前記接着剤の接着力を最小限に抑える又は排除する弱化層を含むことを含む、請求項１９に記載の方法。
【請求項２１】
前記第１接着領域及び前記第２接着領域を形成することは、前記非接着領域内の前記剥離可能接着剤を劣化させることを含み、前記接着剤を劣化させることは、放射線曝露、化学的劣化、及び機械的劣化のうちの少なくとも１つを含む、請求項１９に記載の方法。
【請求項２２】
接着性取付アセンブリを形成する方法であって、
厚さにより分離された互いに反対側を向いている第１平面と第２平面とを含むバッキングを用意することと、
前記バッキングの前記第１主平面上に第１接着領域及び第１非接着領域を形成することであって、前記第１接着領域は、剥離可能接着剤を含む、第１接着領域及び第１非接着領域を形成することと、
前記バッキングの前記第２主面上に第２接着領域及び第２非接着領域を形成し、マスターシートを作成することと、
第１の形状を有する主面を有する取付デバイスを用意することと、前記第１の形状に対応する前記マスターシートの一部分を除去して個別のバッキングを作成することと、
前記バッキングを前記取付デバイスの前記主面に隣接させて配置することと、
を含む、方法。
【請求項２３】
前記第１接着領域及び前記第１非接着領域を形成することは、接着要素の配列パターンを特徴とした第１の接着剤分布を作成することを含み、前記第２接着領域及び前記第２非接着領域を形成することは、前記第１の分布の前記接着要素に対応する形状の非接着要素の配列パターンを特徴とした第２の接着剤分布を作成することを含む、請求項２２に記載の方法。
【発明の詳細な説明】
【技術分野】
【０００１】
本開示は、概して、表面に付着又は接着することができ、かつ表面に損傷を生じさせることなく表面から剥がすことができる接着性取付デバイスに関する。本開示は概して、そのような接着性取付デバイスの製造方法及び使用方法にも関する。
【背景技術】
【０００２】
革新的なＣｏｍｍａｎｄ（登録商標）Ａｄｈｅｓｉｖｅ  Ｓｔｒｉｐ製品は、様々な表面（塗料、木材、及びタイルを含む）に強力に保持され、穴、跡、又は粘着性残留物なしにきれいに取り外せる、伸長剥離可能な接着ストリップの商品群である。一般に、これらの製品は、テープ又は他のバッキング上に配された伸長剥離感圧性接着剤組成物を含む。これらの製品は概して、多数の用途のために様々な表面又は基材に結合させるのに有用である。伸長剥離製品は、（絵画若しくは衣類品を保持するための）フック又は他の装飾的若しくは実用的要素などの物品を表面（被着体）にしっかりと接着させながらも、構造物の表面から小さな角度で引き剥がされるときれいに取り外せるように設計されている。きれいな取り外しの態様とは、引き伸ばし除去接着剤を取り外した後に粘着性かつ／又は見苦しい残留物が表面上に残らないようなものである。伸長剥離取り外しプロセスの間、接着剤層は好ましくは、バッキングが引き伸ばされている際にテープバッキングに接着したままであるが、表面（被着体）からは剥離される。
【０００３】
剥離可能接着剤の技術は、取付のための製品に最近導入された。いくつかの例示的な市販の剥離可能取付製品（例えば、Ｊｉｍｍｙ  Ｈｏｏｋ（商標）製品、ＧｅｃｋｏＴｅｃｈ（商標）製品、Ｅｌｍｅｒ’ｓ  Ｆｒｅｅｓｔｙｌｅ（商標）製品、及びＨｏｏｋ  Ｕｍ（商標）製品）は、取付デバイスの保持力を生み出すために、吸引技術及び摩擦若しくは乾式接着剤の両方に依存している。これらの取付デバイスは、半剛性プラスチックバッキング及び剛性フックを含み、これらは両方とも一体成形の物品支持体として統合されている。剛性フックは、半剛性可塑性バッキングの第１の主平面に恒久的に付着している。バッキングの第２主平面は、壁表面に接着することができる。第２主平面は、吸引技術（例えば、多数のマイクロ吸引若しくはナノ吸引要素）及び／又は摩擦接着剤（基材とバッキングとの間の摩擦を増加させるためにバッキングにゴムベースの接着剤を浸透させたもの）若しくは乾式接着剤（ファンデルワールス力に依存するもの）のうちの１つ以上を含む。その後、構成物全体が剥離によって取り外され得る。
【発明の概要】
【０００４】
本開示の発明者は、既存の剥離可能な取付製品には様々な不利点があることを認識した。接着力が低いため、既存の剥離可能な取付製品は機能性に一貫性がなかった。更に、既存の剥離可能な取付製品は塗装面又は粗面（例えば、ドライウォール）上で良好に機能しなかった。加えて、既存の剥離可能な取付製品は低い剪断強度を有するため、わずかな重量を保持することしかできない。
【０００５】
本開示の発明者は、適用される表面を一切損傷することなく、より高い剪断強度、塗装面若しくは粗面上での良好な機能性、より高い重量を一貫して保持する能力、及び／又は最小限の又は少量の残留物を残すことのうちの少なくとも１つを備えた、剥離可能な取付製品及び／又は接着物品の製作を追求した。
【０００６】
本開示の発明者はまた、剥離可能接着物品を取付デバイス（例えば、フック又はクリップ）に付着又は接着することができることを認識した。このような実装形態では、取付デバイスは、バッキングの上面に典型的には結合され、バッキングの下面は、バッキングを表面に接着することができる接着剤を典型的には含む。取付物品／取付アセンブリを表面からきれいに剥がすためには、剥離分離がアセンブリ全体にわたって維持される必要がある。本発明者は、剥離分離を維持するための１つの手法は、取付デバイスの少なくとも一部分の下又はこれに隣接するエリアの少なくとも一部分に活性接着剤を欠く取付物品／取付アセンブリを形成することであると認識した。いくつかの実施形態では、取付物品／取付アセンブリは、このエリアの接着剤を欠くことができる、又はこのエリアの接着剤を弱化させることができる、のいずれかである。いくつかの実施形態では、取付アセンブリは、活性接着剤に隣接する剛性又は弾性率が低い部分と、活性接着剤を欠くエリアに隣接する剛性又は弾性率が高い部分とを有する。
【０００７】
本開示は、概して、取付デバイスを含む剥離可能接着物品及び／又はアセンブリの様々な実施形態に関する。構造全体は、表面を損傷することなく表面から剥がすことができる。本明細書中に記載される剥離可能接着物品又はアセンブリは、概して、感圧性接着剤を含む接着エリアと、顕著な接着性を欠く非接着エリアとを有する。非接着エリアは、接着物品の剥離力が、接着物品が剥離される基材に損傷を生じさせる閾値を超えないように、接着物品の平均剥離力及び／又は若しくはピーク剥離力のうちの少なくとも１つを低下させる及び／若しくは制御するエリアにある、及び／又はサイズ、形状、及び／若しくは幾何学的形状を有する。いくつかの実施形態では、非接着エリアは、バッキングの互いに反対側を向いた表面上の接着エリアの少なくとも一部分に隣接している、又はこれと位置合わせされている。いくつかの実施形態は、厚さにより分離された互いに反対側を向いている第１主平面及び第２主平面を含むバッキングと、バッキングの第１主平面上の第１接着領域であって、接着性を示す、第１接着領域と、バッキングの第２主平面上の第１非接着領域であって、顕著な接着性を欠いており、かつ第１の接着領域に対して直接反対側を向いている、第１非接着領域と、バッキングのバッキング第２主面に隣接する取付デバイスと、を備える、接着性取付アセンブリに関する。
【０００８】
いくつかの実施形態は、接着性取付アセンブリを形成する方法であって、厚さにより分離された互いに反対側を向いている第１平面と第２平面とを含むバッキングを用意することと、バッキングの第１主平面上に第１接着領域及び第１非接着領域を形成することであって、第１接着領域は、剥離可能接着剤を含む、第１接着領域及び第１非接着領域を形成することと、バッキングの第２主面上に第２接着領域及び第２非接着領域を形成し、マスターシートを作成することと、第１の形状を有する主面を有する取付デバイスを用意することと、第１の形状に対応するマスターシートの一部分を除去して個別のバッキングを作成することと、バッキングを取付デバイスの主面に隣接させて配置することと、を含む、方法に関する。
【０００９】
いくつかの実施形態は、接着性取付デバイスを使用する方法であって、本明細書中に記載される接着性取付アセンブリのいずれかを表面に接着させることと、表面から接着物品を取り外すことと、を含む、接着性取付デバイスを使用する方法に関する。いくつかの実施形態では、接着性取付アセンブリを表面に接着させる前に接着性取付アセンブリから剥離ライナーを取り外す。いくつかの実施形態では、この方法は、接着性取付アセンブリのタブ部分を把持することと、タブ部分を持ち上げ、表面から接着性取付アセンブリを取り外すプロセスを開始する又は進めることと、を含む。いくつかの実施形態では、表面から接着物品を取り外すことは、接着物品を表面から剥離することを含む。
【００１０】
いくつかの実施形態では、取付デバイスは、フック、クリップ、磁石、スナップ、ループ、又は取り外し可能なメカニカルファスナーのうちの少なくとも１つである。いくつかの実施形態では、接着領域は、天然ゴム、ＳＢＳ、ＳＩＳ、ＳＥＢＳ、アクリレート、ポリウレタン、シリコーン、シリコーンブロックコポリマーなどの合成ゴム、及びこれらの組み合わせのうちの少なくとも１つを含む接着剤を含む。いくつかの実施形態では、接着領域は、テルペンフェノール、ポリテルペン、ロジンエステル、ロジン酸、Ｃ５粘着付与剤、及び／又はＣ９粘着付与剤から本質的になるリストから選択される粘着付与剤を含む接着剤を含む。
【００１１】
いくつかの実施形態では、バッキングは、単層フィルム又は多層フィルムのうちの少なくとも１つである。いくつかの実施形態では、バッキングは、１０％のひずみにおいて１〜９９％の弾性回復率を呈する。いくつかの実施形態では、バッキングは、２０％のひずみにおいて１〜９９％の弾性回復率を呈する。いくつかの実施形態では、バッキングは、約０．１ｍｉｌ〜約１００ｍｉｌの厚さを有する。
【００１２】
いくつかの実施形態では、非接着領域は、接着剤の接着性を実質的に減少させる弱化層を含み、弱化層は接着剤に隣接して配置されている。いくつかの実施形態では、弱化層は約０．１ｍｉｌ〜約１０ｍｉｌの厚さを有する。いくつかの実施形態では、弱化層は、コーティング、フィルム、インク、ラッカー、及び／又は放射線により開始される化学反応のうちの少なくとも１つを含む。
【００１３】
いくつかの実施形態では、接着剤は剥離可能である。いくつかの実施形態では、非接着領域は、接着物品総面積の約１０％〜約９０％パーセントを含む。いくつかの実施形態では、非接着領域は、接着物品総面積の約１５％〜約４５％パーセントを含む。いくつかの実施形態では、接着領域は、接着物品総面積の約１０％〜約９０％面積パーセントを含む。いくつかの実施形態では、接着領域は、接着物品総面積の約２０％〜約８０％パーセントを含む。いくつかの実施形態では、接着領域は、バッキングの、互いに反対側を向いた第１の側端部と第２側端部との間に延びる幅を有し、接着領域の幅は、接着領域がバッキングのタブ及び／又は第１の末端に近づくにつれて減少する。
【００１４】
いくつかの実施形態では、取付デバイスは、少なくとも０．３ポンドを保持することができる。いくつかの実施形態では、アセンブリは、１平方インチあたり少なくとも１ｌｂ．のシア耐力を有する。
【００１５】
いくつかの実施形態では、非接着領域は、（１）感圧性接着剤を欠く、（２）非接着領域における感圧性接着剤の接着力を最小限に抑える若しくは排除する弱化層を含む、及び／又は（３）接着剤劣化プロセスを経ている、のうちの少なくとも１つである。いくつかの実施形態では、接着剤劣化プロセスは、放射線曝露、ＵＶ、電子ビーム、又は他の化学的変換のうちの１つである。
【００１６】
本明細書で使用するとき、「幾何学的形状」は、要素又は特徴のサイズ及び形状を指す。
【００１７】
本明細書で使用するとき、「層」は、表面上で連続的又は不連続的であり得る単一の層を意味する。
【００１８】
本明細書で使用するとき、用語「上部」及び「底部」は、単なる例示のためであり、本明細書に記載される接着物品の様々な層の間の向き又は関係を必ずしも定義するものではない。したがって、用語「上部」及び「底部」は、互換性があるとみなされるべきである。
【００１９】
本明細書で使用するとき、用語「ピッチ」は、隣接する接着又は非接着特徴又は領域の重心間の距離を示す。ピッチは、特徴又は領域の重心（すなわち、幾何学的中心）から、同様の接着（又は非接着）特性を持つ隣接する特徴又は領域の重心までである。
【００２０】
用語「含む（comprises）」及びその変化形は、これらの用語が本明細書及び特許請求の範囲に現れる場合、限定的な意味を有するものではない。
【００２１】
「好ましい」及び「好ましくは」という語は、ある特定の状況下である特定の利益をもたらし得る本発明の実施形態を指す。しかしながら、他の実施形態もまた、同じ又は他の状況において好ましい場合がある。更にまた、１つ以上の好ましい実施形態の記載は、他の実施形態が有用でないことを含意するものではなく、他の実施形態を本発明の範囲から排除することを意図するものでもない。
【００２２】
本明細書で記載される全ての数は、用語「約」によって修飾されるものとみなすこととする。
【００２３】
本明細書で用いる場合、「ａ」、「ａｎ」、「ｔｈｅ」、「少なくとも１つの（at least one）」、及び「１つ以上の（one or more）」は、互換的に用いられる。したがって、例えば、凹部の「ａ」パターンを備えるコアは、「１つ以上の（one or more）」パターンを含むコアとして解釈され得る。
【００２４】
また、本明細書においては、端点による数値範囲の記載は、その範囲内に包含される全ての数を含む（例えば、１〜５は、１、１．５、２、２．７５、３、３．８０、４、５などを含む）。
【００２５】
特性又は属性に対する修飾語として本明細書で使用する場合、用語「概して（generally）」とは、特に定めのない限り、その特性又は属性が、当業者によって容易に認識されるものであるが、絶対的な精度又は完全な一致を必要とするものではないこと（例えば、定量化可能な特性に関しては、＋／−２０％の範囲内）を意味する。用語「実質的に」とは、特に定めのない限り、高い近似度（例えば、定量化可能な特性に関しては、＋／−１０％の範囲内）を意味するが、この場合もまた、絶対的な精度又は完全な一致を必要とするものではない。同一の、等しい、均一な、一定の、厳密に、などの用語は、絶対的な精度又は完全な一致を必要とするものではなく、特定の状況に適用可能な、通常の許容誤差又は計測誤差の範囲内にあるものと理解される。
【００２６】
本開示の上記の概要は、本発明の各開示された実施形態又は全ての実施の記載を意図するものではない。以下の説明は、例示的な実施形態をより具体的に例示する。本出願を通していくつかの箇所において、例を列挙することによって指針が示されるが、それらの例は様々な組み合わせで使用することができる。いずれの場合でも、記載した列挙は、代表的な群としての役割を果たすのみであり、全てを網羅する列挙として解釈してはならない。
【図面の簡単な説明】
【００２７】
【図１Ａ】接着性取付アセンブリの、それぞれ、斜視図、側面図、及び背面図である。
【図１Ｂ】接着性取付アセンブリの、それぞれ、斜視図、側面図、及び背面図である。
【図１Ｃ】接着性取付アセンブリの、それぞれ、斜視図、側面図、及び背面図である。
【００２８】
【図２】本開示による、接着性取付アセンブリの斜視図である。
【００２９】
【図３】図２の接着性取付アセンブリの断面図である。
【００３０】
【図４】本開示の別の実施形態による接着性取付アセンブリの斜視図である。
【００３１】
【図５】図４の分解された接着性取付アセンブリの分解斜視図である。
【００３２】
【図６】図４及び図５の接着性取付アセンブリの断面図である。
【００３３】
【図７】図４〜図６の接着性取付アセンブリで使用される接着剤分布の反転対の正面図である。
【００３４】
【図８Ａ】表面から取り外されている図４〜図６の取付アセンブリの側面図である。
【図８Ｂ】表面から取り外されている図４〜図６の取付アセンブリの側面図である。
【００３５】
【図９】本開示の別の実施形態による接着剤分布の反転対の正面図である。
【００３６】
【図１０】本開示の別の実施形態による接着剤分布の反転対の正面図である。
【００３７】
【図１１】本開示の別の実施形態による接着剤分布の反転対の正面図である。
【００３８】
【図１２】本開示の一実施形態による分解された接着性取付アセンブリの分解斜視図である。
【００３９】
【図１３】図１２の接着性取付アセンブリの断面図である。
【００４０】
【図１４】本開示の接着性取付アセンブリの例示的な製造方法を示すフローチャートである。
【００４１】
【図１５】複数の接着剤コーティング済みバッキングを作成するのに適したマスターシートの平面図である。
【００４２】
【図１６】取付デバイスと位置合わせするための個々のバッキングの作成の平面図である。
【００４３】
【図１７】取付デバイスと位置合わせするための個々のバッキングの作成の平面図である。
【００４４】
【図１８】例示取付アセンブリ構造及び比較取付アセンブリ構造の最大剥離力及び損傷評価を示すグラフである。
【００４５】
特定の図示された実施形態における層は、単なる例示のためであり、任意の構成要素の厚さ、相対的、さもなければ、絶対的位置を絶対的に定義することを意図するものではない。上記で特定された図は、本開示のいくつかの実施形態を説明するものであるが、本明細書で言及されるとおり、他の実施形態もまた企図される。全ての場合において、本開示は、限定ではなく代表例によって提示される。多くの他の変更形態及び実施形態を当業者であれば考案することができ、それらは本開示の原理の趣旨及び範囲に入ることは理解されるべきである。
【発明を実施するための形態】
【００４６】
様々な実施形態及び実装形態を詳細に説明する。これらの実施形態は、いかようにも本出願の範囲を限定するものとして解釈されるべきではなく、本発明の趣旨及び範囲を逸脱することなく、変更及び改変を行うことができる。更に、いくつかの最終用途のみを本明細書で詳解しているが、本明細書に明確に記載されていない最終用途も本出願の範囲内に含まれる。したがって、本出願の範囲は、特許請求の範囲によって決定されるべきである。
【００４７】
本開示は、概して、基材から損傷なく剥離され得る接着剤物品に関する。本明細書で使用するとき、用語「剥離可能な（peelable）」は、接着物品を、約１°〜約１８０°の角度で剥離することにより基材又は表面から除去することができることを意味する。いくつかの実施形態では、接着物品は、３０°〜１２０°の角度で剥離することにより基材又は表面から除去することができる。いくつかの実施形態では、接着物品は、少なくとも約３５°の角度で剥離することにより基材又は表面から除去することができる。剥離可能接着物品は、例えば、国際公開第２０１５／０３４１０４号に記載されている。
【００４８】
本明細書で使用されるとき、「損傷なく（without damage）」及び「損傷のない（damage−free）」などの用語は、接着物品が、塗料、コーティング、樹脂、被覆物、又は下に存在する基材に、視認可能な損傷を与えることなく、及び／又は残留物を残存させることなく、基材から分離され得ることを意味する。基材への視認可能な損傷は、例えば、基材のいずれかの層の引っ掻き、ちぎれ、層間剥離、破断、崩れ、ひずみなどの形態であり得る。視認可能な損傷は、変色、脆弱化、光沢の変化、ヘイズの変化、又は基材の外観における他の変化でもあり得る。
【００４９】
接着物品は、少なくとも剥離可能接着剤を含む接着領域と、顕著な又はあらゆる接着性を欠く非接着領域とを有する。本明細書で使用するとき、用語「非接着領域（non−adhesive region）」は、ＡＳＴＭ  Ｄ３３３０／３３３０Ｍ−０４（剥離接着力）及び／又はＡＳＴＭ  Ｄ２９７９−０１（２００９）（プローブ粘着性）により測定されたとき、接着領域に比べて約９０％〜約１００％の範囲の接着性（剥離接着力又は粘着性）の減少を有する接着物品の１つ以上の領域を意味する。現時点で好ましい実装形態では、非接着領域物品は接着領域に比べて約９５％〜約１００％の範囲の接着性（剥離接着力又は粘着性）の減少を有し、他の実装形態、特に繊細な表面及びテクスチャ加工された表面のうちの少なくとも１つとともに使用するのに適した実装形態では、非接着領域は接着領域に比べて少なくとも約９９％の接着性（剥離接着力又は粘着性）の減少を有する。
【００５０】
本開示の取付アセンブリは、バッキングを含んでもよい、又はバッキングを含まなくてもよい。バッキングを含まない接着剤構造については、例えば、米国特許出願公開第２０１６／００６８７２２号（Ｓｃｈｍｉｔｚ−Ｓｔａｐｅｌａら）に記載されており、このような実施形態は、接着剤コアのいずれかの側に、本明細書中に記載される種類の接着領域及び非接着領域を含み得る。
【００５１】
非接着領域及び接着領域を特徴とした接着物品を図１Ａ及び図１Ｂに示す。接着性取付デバイス１００は、互いに反対側を向いた第１主面１１２及び第２主面１１４を含むバッキング１１０を含む。取付デバイス１３０は、バッキング１１０の第２主面１１４に隣接して配置されている。第１主面１１２の接着領域１２０は接着剤でコーティングされている。図示した接着領域１２０の実施形態は略卵形を含むが、接着領域１２０はあらゆる形状の形態をとることができる。
【００５２】
バッキング１１０の第１（又は裏）主面１１２の非接着領域１２２は、接着機能性を欠く、及び／又は顕著な接着性はない。接着領域１２０は非接着領域１２２を包囲し、隣接する領域１２０と領域１２２との間に境界部１２４を画定する。図示のように、接着領域１２０は、境界部１２４からバッキング１１０の外周部１１６まで延びる。取付デバイス１３０は、バッキングの第２主面１１４に結合されている。
【００５３】
非接着エリアは、接着物品の剥離力が、接着物品が剥離される基材に損傷を生じさせる閾値を超えないように、接着物品の平均剥離力及び／又は若しくはピーク剥離力のうちの少なくとも１つを低下させる及び／若しくは制御する位置を有する、及び／又はサイズ、形状、及び／若しくは幾何学的形状を有する。いくつかの実施形態では、平均剥離力及び／又はピーク剥離力は３０ｏｚ以下である。いくつかの実施形態では、平均剥離力及び／又はピーク剥離力は３５ｏｚ以下である。いくつかの実施形態では、平均剥離力及び／又はピーク剥離力は４０ｏｚ以下である。いくつかの実施形態では、平均剥離力及び／又はピーク剥離力は４５ｏｚ以下である。いくつかの実施形態では、平均剥離力及び／又はピーク剥離力は５０ｏｚ以下である。
【００５４】
本開示の発明者は、剥離可能接着物品の剥離除去が２つの異なる段階、すなわち、（１）運動剥離力（kinetic peel force）及び／又はピーク剥離力に相当する剥離前線の開始、及び（２）平均剥離力に相当する、接着剤バッキングに沿った剥離前線の伝搬を有することを認識した。平均剥離力は、通常、ピーク剥離力よりも低く、時には大幅に低い。接着物品が損傷しやすい表面から剥離される場合、ピーク剥離力に曝されるエリアは、損傷が頻繁に認められる場所である。多くの場合、このピーク剥離力は、損傷を生じさせる閾値を超える又はこの閾値よりも大きい。剥離力が損傷を生じさせる閾値を超えると、望ましくない基材又は表面の損傷が生じる。
【００５５】
本願の発明者は更に、接着剤アセンブリ上における非接着領域及び／又は接着領域の幾何学的形状及び相対位置を調整することにより、剥離力に影響を及ぼすことができることを見出した。より具体的には、剥離力は、接着剤アセンブリが使用される又は接着される基材の損傷閾値を超えないように調整又は変更することができる。
【００５６】
その後、本開示の発明者は、バッキングの接着領域から直接反対側を向いている非接着領域を含むと、例えば、ドライウォール、塗料、ガラス等を含む基材の損傷閾値を超えないピーク剥離力を有する接着物品がもたらされることを見出した。したがって、本開示の発明者は、損傷を生じさせることなく繊細な表面を含む様々な基材に接着させることができ、かつこのような基材から剥離させることができる接着性取付アセンブリを見出した。これらの接着性取付アセンブリは、様々な重量の物品を吊す又は取り付けることができる。
【００５７】
本明細書中に記載される種類の接着性取付アセンブリの一例示的実施形態を図２及び図３に示す。接着性取付アセンブリ２００は、互いに反対側を向いた第１主面２１２及び第２主面２１４を含むバッキング２１０を含む。バッキング２１０は典型的には少なくとも実質的に平坦であり、各主面２１２、２１４は実質的に平行な平面内にある。取付デバイス２３０は、バッキング２１０の第２主面２１４に隣接して配置されている。取付デバイス２３０は、フック２８４を有するフック部分２８０とフランジ部分２９０とを含む。図２〜図３の実施形態では、フランジ部分２９０の裏面及びフック部分２８０は、バッキング２１０の相補的部分に取り付けられている又はこれと嵌合している。フランジ部分２９０は、バッキング２１０の第２主面２１４と少なくとも実質的に同一の広がりを持つ。他の実施形態では、フランジ部分２９０及び／又はフック部分２８０の少なくとも一部分はバッキング２１０の縁部を越えて延びることができ、逆もまた同様である。
【００５８】
第１主面２１２の接着領域２２０は接着剤でコーティングされている。図示した接着領域２２０の実施形態は略卵形を含むが、本開示による接着領域２２０はあらゆる形状の形態をとることができる。接着領域に好適な他の形状の非限定的な例としては、円形、三角形、正方形、矩形、及び他の多角形（規則的及び不規則の両方）が挙げられる。
【００５９】
バッキング２１０の第１（又は裏）主面２１２の非接着領域２２２は、接着機能性を欠く、及び／又は顕著な接着性はない。非接着領域２２２は接着領域２２０を部分的に囲み、隣接する領域２２０と領域２２２との間に境界部２２４を画定する。図示のように、非接着領域２２２は、境界部２２４からバッキング２１０の外周部２１６まで延びる。
【００６０】
取付デバイス２３０は、少なくとも、接着剤でコーティングされた接着領域２５０によってバッキングの第２主面２１４に結合されている。第２（前）面２１４上の接着領域２５０は、少なくとも、第１主面２１２上の非接着領域２２２と同一の広がりを持ち、かつこの非接着領域２２２に幾何学的形状が一致する。同様に、前面２１４上の非接着領域２５２は、少なくとも、バッキング２１０の裏面２１２上の接着領域２２０と同一の広がりを持ち、かつこの接着領域２２０に対応する。すなわち、主面上の所与の領域の接着／非接着特性は、バッキングわたって互いに反対側を向いた主面上において向かい配置されたものと反対のものを有する。したがって、裏主面２１２上の接着／非接着領域の配置は、前主面２１４上の接着／非接着領域の配置と本質的に逆である。この構成により、バッキングの厚さにわたって、主面平面に垂直に延びる軸「Ｌ」に沿って接着領域が互いに重なり合わないようにする（図３を参照）。理論に束縛されるものではないが、接着物品の厚さにわたる直接接着接続が壁表面（すなわち、接着された）と取付デバイスとの間で行われ得る場合、多くの場合、取り外し中又は取り外し後に目に見える損傷が生じる可能性がある。本願発明者は、重なり合っていない（少なくとも平行平面内で）接着領域にわたるその結合を破壊することにより、様々な壁表面に対する損傷を低減又は排除することができることを見出した。
【００６１】
接着領域又は要素は、バッキングの互いに反対を向いた側に逆の関係で分布するとき、第１主面及び第２主面を通り、バッキングの長手方向軸「Ｌ」に実質的に垂直に延びる平面「Ｐ」内において別の接着領域と面一ではない。同様に、非接着領域又は要素は、第１主面及び第２主面を通り、バッキングの長手方向軸「Ｌ」に実質的に垂直に延びる平面「Ｐ」内において別の非接着領域と面一ではない。
【００６２】
本開示の現時点で好ましい実装形態では、第２主面２１４上の非接着領域２５２は、裏面２１２上の対応する接着領域２２０よりも大きな表面積を持つ類似の幾何学的形状を含む。幾何学的オフセットにより、重なり合う境界部２６０（図２に見える）を作成する。重なり合う境界部２６０の使用により、必要な領域を作成するのに使用される設備の製造公差を許容することができ、したがって、取付デバイス２３０から壁表面又は他の被着体までの直接経路を有する接着剤がないようにするのに役立つことができる。
【００６３】
図２及び図３に示される特定の実施形態に多くの変更を施してもよい。例えば、取付デバイスは任意の所望の取付デバイスであり得る。複数の取付デバイスが存在し得る。取付デバイス及び／又はバッキングの形状及びサイズは任意の所望の形状又はサイズであり得る。
【００６４】
本開示の別の実施形態による接着物品を図４〜図７に示す。接着性取付デバイス３００は、互いに反対側を向いた第１主面３１２及び第２主面３１４を含むバッキング３１０を含む。バッキング３１０は少なくとも実質的に平坦であり、各主面３１２、３１４は実質的に平行な平面内にある。取付デバイス３３０は、バッキング３１０の第２主面３１４に隣接して配置されている。取付デバイス３３０は、フック部分３８０及びフランジ部分３９０を含む。図４〜図７の実施形態では、フランジ部分３９０の裏面は、バッキング３１０の相補的部分に取り付けられている又はこれと嵌合している。フランジ部分３９０は、バッキング３１０の第２主面３１４と少なくとも実質的に同一の広がりを持つ。他の実施形態では、フランジ３９０及び／又はフック３８０の少なくとも一部分は、バッキング３１０の縁部を越えて延びることができ、逆もまた同様である。
【００６５】
バッキング３１０の第１主面３１２は、複数の接着要素３２４によって画定される接着領域３２０を含む。図示される接着領域３２０は、個別の接着要素又はアイランド３２４の配列パターンを含む。「配列パターン（arranged pattern）」又は「配列分布（arranged distribution）」は、所定の位置に配置された、ある程度の規則性を伴って配置された、又は任意の所望の様式で配置された複数の要素である。接着要素３２４は六角形の配列で配置されているが、非構造化配列を含む他のパターン及び配置は可能である。いくつかの実施形態では、パターンは、モザイクに類似する又はモザイクである。いくつかの実施形態では、接着要素３２４は表面にわたって周期的配列（例えば、一次元配列又は二次元配列、例えば、正方形配列、六角形又は他の規則的な配列）として分布される。例えば、の配列パターンは、配列行パターン、配列正方形格子パターンなどの配列格子パターン、配列ジグザグパターン、配列放射状パターン、及びこれらの組み合わせを含み得る。配列パターンは表面全体に均一に形成される必要はなく、バッキング表面の一部分にのみ形成されてもよい。接着要素のパターンは物品の任意の部分にわたって変化してもよい又は同じままであってもよい。例えば、同様の又は異なるパターンを所与の主面にわたって使用することができる。パターン内の特徴は同様の幾何学的形状のものであり得る、又は異なる幾何学的形状を有し得る。
【００６６】
アイランド３２４はあらゆる形状の形態をとることができる。図示した第１主面３１２の実施形態は複数の円形アイランド３２４を備える。接着アイランド３２４に好適な形状の他の非限定的な例としては、平行四辺形、丸みのある角を持つ平行四辺形、矩形、正方形、円形、半円形、楕円形、半楕円形、三角形、台形、星形、長円形、涙形、他の多角形（例えば、六角形）等、及びこれらの組み合わせが挙げられる。各要素は最大断面寸法を含む。最大断面寸法のサイズは特に限定されないが、典型的には少なくとも７５マイクロメートルである。
【００６７】
更なる好適な要素形状としては、非ユークリッド幾何学によって説明することができる不規則な幾何学的形状が挙げられる。非ユークリッド幾何学は、一般に、質量が、間隔を開けて配置された特徴の特徴的寸法の分数乗（例えば、１．３４、２．７５、３．５３等などの分数乗）に正比例する特徴を説明するために使用される。非ユークリッド幾何学によって説明することができる幾何学的形状の例としては、フラクタル及び他の不規則形状の要素が挙げられる。不規則形状の特徴（例えば、平行四辺形、正多角形、又は円形でない特徴）に関しては、最大断面寸法は等価面積を持つ円の直径であると理解される。
【００６８】
図５及び図６に、参照の目的でデカルトｘ−ｙ−ｚ座標系が含まれる。バッキング３１０の第１主面３１２及び第２主面３１４はｘ−ｙ平面に略平行に延び、バッキング３１０の厚さはｚ軸に対応する。接着アイランド３２４の配列は、ｘ軸に概ね沿った横断方向と、ｙ軸に概ね沿った長手方向とを含む。配列パターンは、最も近くに隣接する接着アイランド３２４間の画定された間隔又はピッチを含む。配列又はパターン内の隣接するアイランド３２４間のピッチは、横断方向と長手方向の両方において同じであってもよい。他の実施形態では、横断方向に沿ったピッチは長手方向に沿ったピッチよりも小さく、逆もまた同様である。
【００６９】
図７に例示されるように、任意の所与の領域内の接着アイランド３２４の構成は、ピッチ３２８（すなわち、接着又は非接着特性等を有する最も近くに隣接する要素間の平均重心間距離）が少なくとも５ミリメートル、他の実施形態では少なくとも１０ミリメートル、他の実施形態では少なくとも２０ミリメートル、他の実施形態では少なくとも２５ミリメートル、及び更に他の実施形態では少なくとも３０ミリメートルであるように選択することができる。特定の実施形態では、ピッチは、７０ミリメートル以下、いくつかの実施形態では６０ミリメートル以下、いくつかの実施形態では５０ミリメートル以下、及び特定の実施形態では４５ミリメートル以下である。
【００７０】
図示のように、アイランド３２４は、バッキング３１０の横断方向と長手方向の両方に沿って分かれている。他の実施形態では、接着要素３２４は、要素がコア内のチャネルに類似するように、又はバッキング３１０の主面３１２を横切って（例えば、図７に示される向きに対して）斜めに延び得るように、１つの方向に沿って分かれることができる。そのようなチャネルは任意の所望の経路に従うことができ、バッキングの表面にわたって任意の所与の方向に連続的又は不連続的であり得る。
【００７１】
接着領域３２０は、それぞれが実質的に同じ形状を有する複数のアイランド３２４を含む。他の実施形態では、アイランド３２４のサイズ又は形状は、横断方向、長手方向、又はこれらの組み合わせにわたって変化してもよい。更に他の実施形態では、接着領域３２０は、繰り返し単位セル内に配置された異なる幾何学的形状を持つ２つ以上の要素又はアイランド３２４を含み得る。単位セルは、裏面３１２上に単位セルの配列パターンで繰り返され得る。矩形、円形、半円形、楕円形、半楕円形、三角形、台形、及び他の多角形（例えば、五角形、六角形、八角形）等、及びこれらの組み合わせを含む様々な形状を用いて、単位セルを画定してもよい。このような実施形態では、複数の単位セルが例えば格子又はモザイクに類似するように、各単位セル境界部は隣り合う単位セルの境界部に直接隣接する。
【００７２】
上述され、例えば、図５に見られるように、接着アイランド３２４は分かれており、任意の２つの隣接するアイランド３２４の間に隙間空間部３２６がもたらされる。隙間空間部３２６は接着機能性を欠く、及び／又は顕著な接着性はない。したがって、隙間空間部３２６の合計面積が裏面３１２上の非接着領域３２２を画定する。現時点で好ましい実装形態では、任意の個々のアイランド３２４の境界部が任意の隣接するアイランド３２４の境界部に直接隣接しない、一致しない、又は重なり合わないように、アイランド３２４は密に詰まっていない。これにより、損傷の低減及び以下で示す他の利点を実現するのに十分な隙間空間部を提供する。
【００７３】
本明細書中に記載される、バッキングの裏面で使用する配列分布のいずれにおいても、複数の接着要素又はアイランド３２４内に含まれる面積は、通常、隙間空間部３２６内に境界される面積よりも大きい。いくつかの実施形態では、裏面の面積の少なくとも５１％が接着要素内に含まれ、いくつかの実施形態では面積の少なくとも６０％、いくつかの実施形態では少なくとも７５％、いくつかの実施形態では少なくとも８０％、いくつかの実施形態では少なくとも８５％、いくつかの実施形態では少なくとも９０％、及び更なる別の実施形態では面積の少なくとも９５％が接着要素３２４内に含まれる。
【００７４】
取付デバイス３３０は、少なくとも、接着剤でコーティングされた接着領域によってバッキングの第２（前）主面３１４に結合されている。接着物品２００の構成と同様に、バッキング３１０の裏主面３１２上の接着／非接着領域の配置は、前主面３１４上の接着／非接着領域の配置と本質的に逆である。したがって、前主面３１４上の非接着領域３５２は、裏面上の接着アイランド３２４と同じパターンで配置された複数の個別の非接着要素又はアイランド３５４によって画定される。すなわち、主面上の所与の領域の接着／非接着特性は、バッキングの反対側を向いた主面上の、直接反対側に配置されたものと反対のものを有する。各非接着アイランド３５４は、その対向する接着アイランド３２４と同様の形状を有するが、重なり合う境界部３６０を作成するためにより大きな面積を有する。
【００７５】
隙間空間部３５６は接着剤でコーティングされており、隙間空間部３５６の合計面積は前面３１４上の接着領域を画定する。各主面３１２、３１４の接着／非接着配列パターンを図７に示す。
【００７６】
本明細書中に記載される、バッキングの前面で使用する配列分布のいずれにおいても、複数の非接着要素３５４内に含まれる面積は、通常、隙間空間部３５６内に境界される面積よりも大きい。いくつかの実施形態では、裏面の面積の少なくとも５１％が接着要素内に含まれ、いくつかの実施形態では面積の少なくとも６０％、いくつかの実施形態では少なくとも７５％、いくつかの実施形態では少なくとも８０％、いくつかの実施形態では少なくとも８５％、いくつかの実施形態では少なくとも９０％、及び更なる別の実施形態では面積の少なくとも９５％が接着要素３５４内に含まれる。
【００７７】
接着領域内の相対的に小さな接着要素の構成により、本開示の接着物品にいくつかの利点を提供することができる。第１に、各接着要素の周りに外周部を作成すると、物品が垂直面に取り付けられているときに望ましくない伸長に対する抵抗が増大する。この抵抗は、接着物品が漸進的に重い物体を吊す能力を高める。理論に束縛されるものではないが、主面の同一又は同様の面積内により長い有効接着剤外周部長さを有することは、フィルムの荷重を支持する能力の増加に相関する。第２に、個別の接着要素の分布により、取り外し時のバッキングの伸長量を更に低減することができ、接着物品を再配置可能及び／又は再利用可能にする。モノリシック構造の接着エリアを特徴とした本開示の接着物品の特定の他の構成では、バッキングは取り外し時に伸長し、弛む傾向にあり、ユーザが接着物品を再付着させる能力、又は所定の重量要求（weight claim）に頼る能力の継続性に対する信頼を損なうおそれがある。
【００７８】
第３に、及び以下に示すように、特定の状況において、個別の接着要素の分布により、取り外し時における特に繊細な表面（例えば、塗装済みドライウォール、壁紙等）への目に見える損傷を大幅に低減又は排除することができる。理論に束縛されるものではないが、分布された接着要素は、剥離力の適用時に被着体から、一斉ではなく順次剥離される傾向がある。これは、取り外し中に発生する最大剥離力が同じ又はそれを超えるにもかかわらず、接着要素との任意の所与の接触面積あたりの被着体にかかる応力を低減する傾向があり得る。この応力の低減は、更には、目に見える損傷の減少をもたらし得る。
【００７９】
表面からの取り外し時における接着要素の逐次的な剥離の１つの形態を図８Ａ及び図８Ｂに示す。垂直面１０に付着させた取付物品３００を図８Ａに示す。バッキング３１０の第１主面上の各接着アイランド３２４は表面１０と接着接触している。剥離除去が図８Ｂのフック３３４の近辺のアセンブリ３００の末端３０２において開始されると、接着アイランド３２４は表面１０に垂直な方向に伸長し、剥離することができる。接着アイランド３２４の剥離は、互反対側の末端３０４に達するまでバッキング３１０の長手方向軸「Ｌ」に沿って上方に伝播する。
【００８０】
バッキングの反対側を向いた主面上で使用するための別の例示的な接着領域及び非接着領域の配列分布の反転対を図９に示す。分布は、本明細書中に記載されるバッキング及び取付デバイス並びに反対のパターンで配置される接着剤／非接着要素の特徴のいずれにおいても使用することができる。バッキングの裏主面（すなわち、取付デバイスに対向する表面）上で使用するための第１の分布４００は、複数の接着要素４２４を含む。図示される第１の接着剤分布４００は、個別の、円形の接着アイランド４２４の配列パターンを含む。接着アイランド４２４はモザイクとして配置されているが、他の形状、パターン、及び構成も可能である。
【００８１】
隙間空間部４２６は接着機能性を欠く、及び／又は顕著な接着性はない。したがって、隙間空間部４２６の合計面積は接着剤分布４００の非接着領域を画定し、接着アイランドの合計面積は接着領域を画定する。
【００８２】
第２の分布４１０は、取付デバイスをバッキングの前主面に結合するために使用することができる。非接着領域は、第１の接着剤分布の接着アイランド４２４と同じパターンで配置された複数の主要非接着要素４５４を含む。各主要非接着要素４５４はその対向する接着アイランド４２４と同様の形状を有するが、第１の分布４００に対向するバッキング上に配置されたときに重なり合う境界部４６０を作成するために、より大きな面積を有する（中央の対向するパターン４０５の重なり図で見られる）。
【００８３】
各主要非接着要素４５４は連結ブリッジ４５８によって各隣接する要素４５４に接続される。各ブリッジ４５８もまた、接着機能性を欠く、及び／又は顕著な接着性はない。ブリッジ４５８は、接着剤分布４１０の外部から内側に、中央の非接着要素４５４に空気を通すように動作する。通気は、特定の条件下で、接着剤とバッキングとの間における真空の形成を防止することができる。理論に束縛されるものではないが、真空の形成により、バッキングからの非接着領域の分離が阻止される場合があり、取り外しを試みる際に更なる目に見える損傷をもたらす可能性がある。
【００８４】
他の実施形態では、ブリッジ４５８は各主要非接着要素をそれぞれの隣接する主要非接着要素に接続しない。例えば、主要非接着要素はブリッジにより、横断方向、長手方向に沿って、又はバッキングの必要な前面にわたって斜めにのみ接続されてもよい。あるいは、分布の１つの部分は、非接着要素と流体連通するブリッジを含んでもよく、別の部分は、個別の非接着アイランドのみを含んでもよい。
【００８５】
ブリッジ４５８は、隣接する主要非接着要素４５４間のピッチに関連する長さ寸法を有する。各ブリッジ４５８は、所与のブリッジ４５８によって接続された主要非接着要素４５４のピッチ及び／又は最大断面寸法よりも小さい幅を典型的には有する。いくつかの実施形態では、各チャネルは、接続された主要接着要素のピッチ及び／又は最大断面寸法の９５％以下、いくつかの実施形態では７５％以下、いくつかの実施形態では５５％以下、いくつかの実施形態では３５％以下、いくつかの実施形態では１５％以下、いくつかの実施形態では１０％以下、いくつかの実施形態では接続された主要非接着要素のピッチ及び／又は最大断面寸法の５％以下の幅を有する。
【００８６】
ブリッジ４５８は、要するに、非接着領域の総表面積のうち、主要非接着要素４５４よりも小さな割合を典型的には含む。いくつかの実施形態では、ブリッジが寄与する合計表面積は、バッキングの前面上の非接着領域の総表面積の７５％以下、いくつかの実施形態では５５％以下、いくつかの実施形態では３５％以下、いくつかの実施形態では１５％以下、いくつかの実施形態では１０％以下、いくつかの実施形態では５％以下である。
【００８７】
隙間空間部４５６は接着剤でコーティングされており、隙間空間部４５６の合計面積は第２の接着剤分布４１０内の接着領域を画定し、非接着要素４５４とブリッジ４５８の合計面積は非接着領域を画定する。
【００８８】
バッキングの互いに反対側を向いた主面上で使用するための別の例示的な接着領域及び非接着領域の配列分布の反転対を図１０に示す。分布は、本明細書中に記載されるバッキング及び取付デバイス並びに反対のパターンで配置される接着剤／非接着要素の特徴のいずれにおいても使用することができる。バッキングの裏主面（すなわち、取付デバイスに対向する表面）上で使用するための第１の接着剤分布５００は、複数の主要接着要素５２４を含む。第２の接着剤分布５１０は複数の主要非接着要素５５４を含む。接着要素５２４及び非接着要素５５４は円形であり、モザイクとして配置されているが、他の形状、パターン、及び構成も可能である。
【００８９】
第２の接着剤分布５１０は、取付デバイスをバッキングの（前）主面に結合するために使用することができる。非接着領域は、第１の接着剤分布の接着アイランド５２４と同じパターンで配置された複数の主要非接着要素５５４を含む。各主要非接着要素５５４はその対向する接着アイランド５２４と同様の形状を有するが、重なり合う境界部５６０を作成するためにより大きな面積を有する（中央の対向するパターン５０５の重なり図で見られる）。
【００９０】
各主要非接着要素５５４はブリッジ６５８によって各隣接する要素５５４に接続される。各ブリッジ５５８もまた、接着機能性を欠く、及び／又は顕著な接着性はない。ブリッジ５５８は、接着剤分布５１０の外部から内側に、中央の非接着要素５５４に空気を通すように動作する。非接着要素５５４とブリッジ５５８とは共に、第２分布５１０の非接着領域を画定する。
【００９１】
各主要接着要素５２４はチャネル５２８によって各隣接する要素５２４に接続される。各チャネル５２８もまた接着剤である。チャネル５２８は、ブリッジ５５８を各ブリッジ５５８の軸５５９に垂直な方向に「引く」ことにより、接着剤分布５１０の、中央の非接着要素５５４に対する内側への通気を補助するように動作する。チャネル５２８は連結ブリッジ５５８よりも典型的には狭いが、他の実装形態では、チャネル５２８は同一の広がりを有することができる。チャネル５２８は、ブリッジ５５８の長さ寸法に等しい長さ寸法とより小さな幅とを有する。チャネルは、チャネル５２８及び／又はピッチによって接続された主要接着要素５２４のピッチ及び／又は最大断面寸法よりも小さい幅を典型的には有する。いくつかの実施形態では、各チャネルは、接続された主要接着要素及び／又はピッチのピッチ及び／又は最大断面寸法の９５％以下、いくつかの実施形態では７５％以下、いくつかの実施形態では５５％以下、いくつかの実施形態では３５％以下、いくつかの実施形態では１５％以下、いくつかの実施形態では１０％以下、いくつかの実施形態では接続された主要接着要素５２４のピッチ及び／又は最大断面寸法の５％以下の幅を有する。
【００９２】
いくつかの実施形態では、各チャネルは、対応するブリッジ５５８の９５％以下、いくつかの実施形態では７５％以下、いくつかの実施形態では５５％以下、いくつかの実施形態では３５％以下、いくつかの実施形態では１５％以下、いくつかの実施形態では１０％以下、いくつかの実施形態では対応するブリッジ５５８の５％以下の幅を有する。
【００９３】
チャネルは、接着領域の総表面積のうち、主要接着要素５２４よりも小さな割合を典型的には含む。いくつかの実施形態では、チャネルが寄与する合計表面積は、裏面５１２上の接着領域の総表面積の７５％以下、いくつかの実施形態では５５％以下、いくつかの実施形態では３５％以下、いくつかの実施形態では１５％以下、いくつかの実施形態では１０％以下、いくつかの実施形態では５％以下である。
【００９４】
隙間空間部５５６は接着剤でコーティングされており、隙間空間部５５６の合計面積は第２の接着剤分布５１０内の接着領域を画定する。逆に、第１の分布５００内の隙間空間部５２６は接着機能性を欠く及び／又は顕著な接着性はない。したがって、隙間空間部５２６の合計面積が第１の接着剤分布５００の非接着領域を画定する。
【００９５】
バッキングの互いに反対側を向いた主面上で使用するための別の例示的な接着領域及び非接着領域の配列分布の反転対を図１１に示す。分布は、本明細書中に記載されるバッキング及び取付デバイス並びに反対のパターンで配置される接着剤／非接着要素の特徴のいずれにおいても使用することができる。バッキングの裏主面（すなわち、取付デバイスに対向する表面）上で使用するための第１の接着剤分布６００は、複数の主要接着要素６２４を含む。第２の接着剤分布６１０は複数の主要非接着要素６５４を含む。接着要素６２４及び非接着要素６５４は円形であり、モザイクとして配置されているが、他の形状、パターン、及び構成も可能である。
【００９６】
第２の接着剤分布６１０は、取付デバイスをバッキングの（前）主面に結合するために使用することができる。非接着領域は、第１の接着剤分布の接着アイランド６２４と同じパターンで配置された複数の主要非接着要素６５４を含む。各主要非接着要素６５４はその対向する接着アイランド６２４と同様の形状を有するが、重なり合う境界部６６０を作成するためにより大きな面積を有する（中央の対向するパターン６０５の重なり図で見られる）。
【００９７】
各主要非接着要素６５４は、接着機能性を欠く及び／又は顕著な接着性のないブリッジ６５８によって各隣接する要素６５４に接続される。非接着要素６５４とブリッジ６５８とは共に、第２の分布６１０の非接着領域を画定する。
【００９８】
第１の分布６００の各主要接着要素６２４はチャネル６２８によって各隣接する要素６２４に接続され、各チャネル６２８もまた接着剤である。非接着アイランド６３０は、各主要接着要素６２４のほぼ中央に配置されている。図示のように、非接着アイランド６３０は主要接着要素６２４と同じ形状を有する。考えられる他の幾何学的形状は可能であり、本明細書で企図される。他の実装形態では、主要接着要素６２４は、その境界部内に複数の非接着アイランド６３０を含んでもよい。非接着アイランドは、例えば、接着剤コーティングを欠くこと、以下に記載されるような弱化層若しくは材料、又はバッキング及び関連するパターン化された要素を貫通するミシン目によって作成されてもよい。理論に束縛されるものではないが、非接着アイランドは、荷重が所与の接着エリアの中心に到達する前に剥離（peel release）を強制的に引き起こすことによって被着体への荷重の集中を制限する役割を果たす。
【００９９】
いくつかの実施形態では、アイランド６３０は、所与の主要接着要素内に画定される総面積の約０．０１％〜約２０％を含む。いくつかの実施形態では、アイランド６３０は、接着要素総面積の約１％〜約５％を含む。
【０１００】
第１の分布６００内の隙間空間部６２６は接着機能性を欠く、及び／又は顕著な接着性はない。したがって、隙間空間部６２６とアイランド６３０との合計面積は、第１の接着剤分布６００の非接着領域を画定する。逆に、第２の分布６１０の隙間空間部６５６は接着剤でコーティングされており、隙間空間部６５６の合計面積は第２の接着剤分布６１０内の接着領域を画定する。
【０１０１】
図２〜図１１に示し、上で説明した特定の実施形態に多くの変更を施してもよい。例えば、各実施形態は、異なる形状、サイズ、又は厚さを有することができる。別の例として、非接着アイランドは、ブリッジ及び連結チャネルのうちの１つ以上がない分布内で使用されてもよい。
【０１０２】
図示される又は上若しくは本明細書で記載する実施形態のいずれも、以下に記載するバッキング、接着剤、接着領域、非接着領域、及び／又は取付デバイスの任意の組み合わせを有することができる。例えば、取付デバイスは、多数の（multiple）又は複数の非接着領域に重なり合うことができる又は隣接することができる。
【０１０３】
バッキング
【０１０４】
バッキングは、任意の望ましい材料で作製され得る。バッキングに好適な材料の代表的な例としては、例えば、ポリオレフィン、例えば高密度ポリエチレン、低密度ポリエチレン、直鎖状低密度ポリエチレン、及び直鎖状超低密度ポリエチレンを含むポリエチレン、ポリプロピレン、並びにポリブチレン；ビニルコポリマー、例えば、可塑化された及び可塑化されていないポリ塩化ビニル、並びにポリ酢酸ビニル；オレフィンコポリマー、例えばエチレン／メタクリレートコポリマー、エチレン／酢酸ビニルコポリマー、アクリロニトリル−ブタジエンスチレンコポリマー、及びエチレン／プロピレンコポリマー；アクリル系ポリマー及びコポリマー；ポリウレタン；並びに前述の組み合わせが挙げられ得る。ポリプロピレン／ポリエチレン、ポリウレタン／ポリオレフィン、ポリウレタン／ポリカーボネート、ポリウレタン／ポリエステルなどの、任意のプラスチック、又はプラスチックとエラストマーの材料との混合物又はブレンドを使用することもできる。
【０１０５】
いくつかの実施形態では、バッキングは、対応する主面上の接着領域を作成するために使用されるタイプの接着剤の１つ以上の層からなってもよく、このような構造は、バッキング又は支持材料を含まないとみなすことができる。支持材料を含まない接着剤構造については、例えば、米国特許出願公開第２０１６／００６８７２２号（Ｓｃｈｍｉｔｚ−Ｓｔａｐｅｌａら）に記載されており、このような実施形態は、接着剤コアのいずれかの表面に、本明細書中に記載される種類の接着領域及び非接着領域を含み得る。
【０１０６】
いくつかの実施形態では、バッキングは、可撓性高分子発泡体層と、発泡体層の第１主面に積層された第１フィルムと、第２の、発泡体層の反対側の主面に積層された第２フィルムとを含む複合発泡体である、又はこのような複合発泡体を含む。接着剤をフィルムに付着させて、接着剤−フィルム−発泡体−フィルム−接着剤の構造を形成することができる。可撓性高分子発泡体層は、表面不規則性を有する表面に取付アセンブリが付着されるときに有用な適合性及び弾力性を最適化するように選択することができる。そのようなものは、典型的な壁表面の場合に当てはまる。例示的な可撓性高分子発泡体層は、ミネソタ州セントポールに所在のＭｉｎｎｅｓｏｔａ  Ｍｉｎｉｎｇ  ａｎｄ  Ｍａｎｕｆａｃｔｕｒｉｎｇ  Ｃｏｍｐａｎｙ（「３Ｍ」）から商品名「Ｃｏｍｍａｎｄ」で市販されている。いくつかの実施形態では、可撓性バッキング層の可撓性高分子発泡体層は、マサチューセッツ州ローレンスに所在のＶｏｌｔｅｋ、Ｄｉｖｉｓｉｏｎ  ｏｆ  Ｓｅｋｉｓｕｉ  Ａｍｅｒｉｃａ  Ｃｏｒｐｏｒａｔｉｏｎから商品名「Ｖｏｌｅｘｔｒａ」及び「Ｖｏｌａｒａ」で入手可能なポリオレフィン発泡体を含むことができる。いくつかの実施形態では、バッキングは金属又は金属様のものである。いくつかの実施形態では、バッキングは木材又は木材様のものである。
【０１０７】
バッキングは、全てが完全に本明細書に組み込まれる以下の特許出願、すなわち、両方ともが本譲受人に譲渡された米国特許出願公開第６２／２８９，６２１号及び国際公開第２０１５／１９５３４４号のいずれかに記載されている材料若しくはバッキングのうちのいずれかであり得る、又はこのいずれかを含むことができる。特定の実施形態では、バッキングは、国際出願ＰＣＴ／ＵＳ２０１７／０１６０３９号（Ｒｕｎｇｅら）に記載されているようなコア及び１つ以上のスキン層を特徴とした多層フィルムを含むことができる。
【０１０８】
バッキング層は、単層又は多層構造であり得る。いくつかの実施形態では、バッキングを形成するために２つ以上の副層を共押出しすることができる。いくつかの実施形態では、バッキングは可撓性である。
【０１０９】
いくつかの実施形態は、バッキング層に染料又は顔料を含む。いくつかの実施形態は、バッキングの少なくとも１つの層に少なくとも１種の粘着付与剤を含む。いくつかの実施形態は、バッキングの１つ以上の層に可塑化油を含む。
【０１１０】
バッキングは、例えば、正方形、矩形、三角形、多角形、円形、四辺形、台形、円筒形、半円形、星形、半月形、四面体、これらの組み合わせ等を含む任意の所望の形状であり得る。いくつかの実施形態では、バッキングは、約７０ｍｍ２〜約１０，０００，０００ｍｍ２のサイズを有する。いくつかの実施形態では、バッキングは、約１００ｍｍ２〜約５，０００ｍｍ２のサイズを有する。
【０１１１】
いくつかの実施形態では、バッキングは、約１００ｐｓｉ〜約１００，０００ｐｓｉのヤング率を有する。いくつかの実施形態では、バッキングは、ＡＳＴＭ  Ｄ５４５９−９５によって測定した場合に１０％のひずみにおいて１〜１００％の弾性回復率を呈する。いくつかの実施形態では、バッキングは、２０％のひずみにおいて１〜１００％の弾性回復率を呈する。
【０１１２】
いくつかの実施形態では、バッキングは、ＡＳＴＭ  Ｄ６３８−１４及びＡＳＴＭ  Ｄ４１２−０６ａのうちの少なくとも１つによって測定されたとき、約１００ｐｓｉ〜約１５，０００ｐｓｉの弾性率及び／又はセカント係数を有する。いくつかの実施形態では、バッキングは、１００ｐｓｉ〜１５０００ｐｓｉの範囲の弾性率を有する。いくつかの実施形態では、弾性率は、１００ｐｓｉ超、５００ｐｓｉ超、１０００ｐｓｉ超である。いくつかの実施形態では、バッキングの弾性率は、１５０００ｐｓｉ未満、１００００ｐｓｉ未満、８，０００ｐｓｉ未満、５，０００ｐｓｉ未満、３，５００ｐｓｉ未満、２０００ｐｓｉ未満、及び１５００ｐｓｉ未満である。
【０１１３】
いくつかの実施形態において、バッキングは、接着剤の取り外しを補助するバッキングの伸長によって剥離力を低下させることにより、基材の損傷を防止するか、又は最小限に抑えることができる。いくつかの実施形態では、これは０〜１８０度の範囲の剥離角度で起こり得る。いくつかの実施形態において、最終的なテープ構成物が被着体から９０〜１８０度で剥離されるとき、バッキングは、剥離中に１％未満伸長する。いくつかの実施形態では、最終的なテープ構成物が被着体から９０〜１８０度で剥離されるとき、バッキングは、剥離中に５％未満伸長する。いくつかの実施形態では、最終的なテープ構成物が被着体から９０〜１８０度で剥離されるとき、バッキングは、剥離中に１０％未満伸長する。いくつかの実施形態では、最終的なテープ構成物が被着体から９０〜１８０度で剥離するとき、バッキングはひずみ１０％超で伸長し、その変形の８０％超を弾性回復する。いくつかの実施形態において、最終的なテープ構成物が被着体から９０〜１８０度で剥離されるとき、バッキングは、ひずみ１０％超で伸長し、その変形の９０％超を弾性回復する。いくつかの実施形態において、最終的なテープ構成物が被着体から９０〜１８０度で剥離するとき、バッキングは、ひずみ１０％超で伸長し、その変形の９５％超を弾性回復する。いくつかの実施形態において、最終的なテープ構成物が被着体から９０〜１８０度で剥離するとき、バッキングは、ひずみ１０％超で伸長し、その変形の９９％超を弾性回復する。
【０１１４】
いくつかの実施形態において、バッキング及び／又はバッキング層のうちの少なくともいくつかは、実質的に光学的に透明である。本明細書で使用されるとき、「光学的に透明な」という用語は、少なくとも約５０％の光透過率、及び／又は４０％以下のヘイズを有することを意味する。いくつかの実施形態は、少なくとも約７５％の光透過率を有する。いくつかの実施形態は、２０％以下のヘイズを有する。バッキングの光透過率及びヘイズは共に、例えば、ＡＳＴＭ  Ｄ１００３−９５を使用して決定することができる。
【０１１５】
いくつかの実施形態では、バッキングは、約０．１ｍｉｌ〜約１００ｍｉｌの厚さを有する。いくつかの実施形態では、バッキングは、１ｍｉｌ超、５ｍｉｌ超、８ｍｉｌ超、１０ｍｉｌ超、１２ｍｉｌ超、１５ｍｉｌ超、２０ｍｉｌ超、２２ｍｉｌ超、又は２４ｍｉｌ超の厚さを有する。いくつかの実施形態では、バッキングは、１００ｍｉｌ未満、９０ｍｉｌ未満、８０ｍｉｌ未満、７５ｍｉｌ未満、７０ｍｉｌ未満、６５ｍｉｌ未満、６０ｍｉｌ未満、５５ｍｉｌ未満、５０ｍｉｌ未満、４５ｍｉｌ未満、４０ｍｉｌ未満、３８ｍｉｌ未満、３５ｍｉｌ未満、３２ｍｉｌ未満、３０ｍｉｌ未満、２８ｍｉｌ未満、又は２５ｍｉｌ未満の厚さを有する。
【０１１６】
バッキングは、非粘着性タブを含んでいてもよく、この非粘着性タブを使用者が取り外しプロセス中に掴んで引っ張ることで、テープを引き伸ばしかつ／又は剥離させて、テープが貼付されている物体又は基材からテープを取り外すことができる。非粘着性タブは、バッキング材料の延長部であっても、接着剤の非粘着化（detackified）部分であってもよい。非粘着性タブは、例えば、弱化（deadening）材料の適用、又は接着剤を非粘着性にするプロセスを含む、非粘着性エリアを作る任意の公知の方法を使用することで、粘着性接着剤の基材から形成することができる。タブが存在する場合、あらゆる形状又はサイズのものとすることができる。タブは、バッキングと同じ材料又は異なる材料で作製することができる。いくつかの実施形態では、タブは、接着性取付アセンブリの総面積の約５％〜約２５％の面積を有する。いくつかの実施形態では、明らかなタブはなく、取付デバイス又はフックがタブとして機能する。
【０１１７】
いくつかの実施形態では、接着性取付アセンブリは、任意の露出した接着領域に隣接する剥離ライナーを更に含む。剥離ライナーは、製造中、輸送中、及び使用前に接着剤を保護する。ユーザは、接着アセンブリを使用したいとき、剥離ライナーを剥ぎ取り、又は取り除いて接着剤を露出させることができる。好適なライナーの例としては、紙、例えばクラフト紙、又はポリマーフィルム、例えばポリエチレン、ポリプロピレン若しくはポリエステルが挙げられる。ライナーの少なくとも一方の表面を、シリコーン、フルオロケミカル、又は他の低表面エネルギー系剥離材料などの剥離剤で処理して、剥離ライナーを設けることができる。好適な剥離ライナー、及びライナーを処理する方法は、例えば、米国特許第４，４７２，４８０号、同第４，９８０，４４３号、及び同第４，７３６，０４８号に記載されており、これらは本明細書に組み込まれる。好ましい剥離ライナーは、フルオロアルキルシリコーン又はシリコーンポリコーティング紙である。剥離ライナーには、線、ブランドの証印、又は他の情報がプリントされていてもよい。
【０１１８】
接着剤
【０１１９】
接着剤は、所望の特性を有する任意の接着剤を含み得る。接着剤は、剥離可能（peelable）又は伸長剥離可能（stretch releasable）、及び剥離可能（peelable）であり得る。
【０１２０】
いくつかの実施形態では、剥離可能接着剤は感圧性接着剤である。有用な感圧性接着剤の一般的な説明は、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．１３，Ｗｉｌｅｙ−Ｉｎｔｅｒｓｃｉｅｎｃｅ  Ｐｕｂｌｉｓｈｅｒｓ（Ｎｅｗ  Ｙｏｒｋ，１９８８）に見出すことができる。有用な感圧接着剤の更なる説明は、Ｅｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｖｏｌ．１，Ｉｎｔｅｒｓｃｉｅｎｃｅ  Ｐｕｂｌｉｓｈｅｒｓ（Ｎｅｗ  Ｙｏｒｋ，１９６４）に見出され得る。任意の好適な組成物、材料、又は成分を感圧接着剤に使用することができる。例示的な感圧性接着剤は、１種以上の熱可塑性エラストマーを、例えば、１種以上の粘着付与樹脂と組み合わせて用いる。いくつかの実施形態では、接着剤は感圧性接着剤ではない。
【０１２１】
いくつかの実施形態では、剥離可能接着剤層は、ゴム、シリコーン、又はアクリル系接着剤のうちの少なくとも１つを含み得る。いくつかの実施形態では、剥離可能接着剤層は、感圧性接着剤（ＰＳＡ）を含むことができる。いくつかの実施形態では、剥離可能接着剤は、天然ゴム；オレフィン；シリコーンポリウレア又はシリコーンブロックコポリマーなどのシリコーンなどの粘着付与ゴム接着剤；ポリイソプレン、ポリブタジエン、及びスチレン−イソプレン−スチレンコポリマー、スチレン−エチレン−ブチレン−スチレンコポリマー及びスチレン−ブタジエン−スチレンブロックコポリマー、及び他の合成エラストマーなどの合成ゴム接着剤；及び放射法、溶液法、懸濁法、又はエマルション法によって重合することのできるイソオクチルアクリレートとアクリル酸とのコポリマー；ポリウレタンブロックコポリマー；シリコーンブロックコポリマーなどの粘着付与のアクリル系接着剤又は非粘着付与のアクリル系接着剤、並びに上記のものの組み合わせを含み得る。この接着剤は、例えば、全て参照により本明細書に組み込まれる次の特許出願：ＰＣＴ特許出願第２０１５／０３５５５６号、同第２０１５／０３５９６０号、及び米国特許出願第２０１５／０３４１０４号、又は米国仮特許出願（本譲受人に譲渡されている）第６２／４３９５７６号、同第６２／２８９６７３号、及び同第６２／２８９６６０号のいずれかに記載の接着剤のいずれとすることもできる。一般に、接着剤の調合に有用な任意の既知の添加剤も含めてよい。添加剤としては、可塑剤、老化防止剤、紫外線安定剤、着色剤、熱安定剤、抗感染剤、充填剤、架橋剤、並びにこれらの混合物及び組み合わせが挙げられる。特定の実施形態では、接着剤は、無機繊維及び／又は有機繊維を含み得る繊維又は繊維スクリムで強化することができる。好適な繊維スクリムとしては、織、不織、若しくは編ウェブ又はスクリムが挙げられ得る。例えば、スクリム内の繊維としては、ワイヤ、セラミック繊維、ガラス繊維（例えば、ファイバーグラス）、及び有機繊維（例えば、天然及び／又は合成有機繊維）を挙げることができる。
【０１２２】
いくつかの実施形態において、接着剤は粘着付与剤を含む。いくつかの例示的な粘着付与剤は、ポリテルペン、テルペンフェノール、ロジンエステル、及び／又はロジン酸のうちの少なくとも１つを含む。
【０１２３】
いくつかの実施形態において、剥離可能接着剤は、バッキング上にコーティングすることのできる流動性接着剤である。いくつかの実施形態において、剥離可能接着剤は、例えば、ドイツ特許第３３，３１，０１６号に概して記載されているように、より固形の接着剤である。
【０１２４】
いくつかの実施形態では、接着剤の接着性は、０．１Ｎ／ｄｍ〜２５Ｎ／ｄｍの範囲であり得る。いくつかの実施形態では、接着剤の接着性は、０．５Ｎ／ｄｍ〜１０Ｎ／ｄｍの範囲であり得る。いくつかの実施形態では、接着剤の接着性は、１Ｎ／ｄｍ〜５Ｎ／ｄｍの範囲であり得る。
【０１２５】
いくつかの実施形態では、剥離可能接着剤は、例えば、ＡＳＴＭ試験法Ｄ３６５４Ｍ−０６によって測定されたとき、１平方インチあたり１〜２０ポンドのシア強度（sheer strength）をもたらすことができる。
【０１２６】
いくつかの実施形態では、接着物品は、第２末端、第１の側、又は第２の側のうちの少なくとも１つから剥離することができる。いくつかの実施形態において、本接着剤物品は、第２の末端、第１の側、又は第２の側のうちの少なくとも２つから剥離することができる。
【０１２７】
いくつかの実施形態において、剥ぎ取り可能接着剤は、損傷が全く又はほとんどない剥ぎ取りを達成するように調整される。これを行うための例示的な方法及び物品は、例えば、米国特許第６，８３５，４５２号、並びに次の出願番号：第６２／２８９５８５号、第６２／２８９６６０号、及び第６２／３７９８１２号で本譲受人によって出願された仮特許出願に記載されており、これらは、その全体が本明細書に組み込まれる。
【０１２８】
いくつかの実施形態では、剥離可能接着剤は、摂氏約−１２５度〜摂氏約２０度のＴｇを有する。いくつかの実施形態では、剥離可能接着剤は、摂氏約−７０度〜摂氏約０度のＴｇを有する。いくつかの実施形態では、剥離可能接着剤は、摂氏約−６０度〜摂氏約−２０度のＴｇを有する。いくつかの実施形態において、剥離可能接着剤が、摂氏−８０度超、摂氏−７０度超、摂氏−６０度超、摂氏−５０度超、摂氏−４０度超、又は摂氏−３０度超のＴｇを有する。いくつかの実施形態において、剥離可能接着剤が、摂氏２０度、摂氏１０度、摂氏０度、摂氏−１０度、摂氏−２０度、又は摂氏−３０度未満のＴｇを有する。
【０１２９】
本開示の接着物品に使用できるいくつかの剥離可能接着剤は、動的機械分析によって測定したときに、２５℃で約３００，０００Ｐａ以上、約４００，０００Ｐａ以上、約５００，０００Ｐａ以上、約７５０，０００Ｐａ以上の貯蔵弾性率を有する。他の実施形態では、接着剤は、動的機械分析によって測定したときに、２５℃で５００，０００Ｐａ以下、４００，０００Ｐａ以下、３００，０００Ｐａ以下、又は２５０，０００Ｐａ以下の貯蔵弾性率を有する。
【０１３０】
接着領域又は要素
【０１３１】
接着領域は、任意の所望のサイズを有することができる。いくつかの実施形態では、接着領域は、約６０ｍｍ２〜約５００，０００ｍｍ２のサイズを有する。いくつかの実施形態では、接着領域は、６０ｍｍ２超、又は８５ｍｍ２超、又は１００ｍｍ２超、又は１５０ｍｍ２超、又は２００ｍｍ２超、又は３００ｍｍ２超、又は４００ｍｍ２超、又は５００ｍｍ２超、又は６００ｍｍ２超、又は７５０ｍｍ２超、又は１０００ｍｍ２超、又は１５００ｍｍ２超、又は２０００ｍｍ２超、又は２５００ｍｍ２超、又は３０００ｍｍ２超、又は３５００ｍｍ２超、又は４０００ｍｍ２超、又は４５００ｍｍ２超、又は５０００ｍｍ２超、又は５５００ｍｍ２超、又は６０００ｍｍ２超、又は１０，０００ｍｍ２超、又は５０，０００ｍｍ２超、又は１００，０００ｍｍ２超、又は２００，０００ｍｍ２超、又は３００，０００ｍｍ２超、又は４００，０００ｍｍ２超のサイズを有する。いくつかの実施形態では、接着領域は、１００ｍｍ２未満、又は２００ｍｍ２未満、又は３００ｍｍ２未満、又は４００ｍｍ２未満、又は５００ｍｍ２未満、又は６００ｍｍ２未満、又は７５０ｍｍ２未満、又は１０００ｍｍ２未満、又は１５００ｍｍ２未満、又は２０００ｍｍ２未満、又は２５００ｍｍ２未満、又は３０００ｍｍ２未満、又は３５００ｍｍ２未満、又は４０００ｍｍ２未満、又は４５００ｍｍ２未満、又は５０００ｍｍ２未満、又は５５００ｍｍ２未満、又は６０００ｍｍ２未満、又は１０，０００ｍｍ２未満、又は５０，０００ｍｍ２未満、又は１００，０００ｍｍ２未満、又は２００，０００ｍｍ２未満、又は３００，０００ｍｍ２未満、又は４００，０００ｍｍ２未満のサイズを有する。
【０１３２】
接着領域は、所望の特性及び／又は性能をもたらす任意の所望の形状を有することができる。いくつかの実施形態では、接着領域は、成形部分及び非成形部分を含む。いくつかの実施形態では、成形部分は、矩形、五角形、六角形、三角形、四辺形、湾曲形状、星形、円錐形、台形、多角形、涙形、及び矢印形のうちの少なくとも１つから選択される形状を有する。他の実施形態では、上述のように、接着領域は１つ以上の形状及びサイズを有する接着要素の配列パターンを含む。
【０１３３】
いくつかの実施形態では、接着領域は、バッキングエリアの全主面の約０．０１％〜約９９％を含む。いくつかの実施形態では、接着領域は、所与の主面上の総表面積の約１０％〜約９０％を含む。いくつかの実施形態では、接着領域は、裏主面（すなわち、バッキングと被着体との間）上の総面積の約５０％〜約９０％を含む。いくつかの実施形態では、接着領域は、裏主面上の総面積の約３５％〜約７５％を含む。
【０１３４】
特定の実施形態では、バッキングの前面（すなわち、取付デバイスとバッキングとの間）上の接着領域は、上述のバッキング材料のいずれか（例えば、両面テープ）及び／又は繊維若しくは繊維スクリムで強化された接着剤によって設けられ得る。
【０１３５】
非接着領域又は要素
【０１３６】
前述のように、本明細書で使用するとき、用語「非接着領域（non−adhesive region）」は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて約９０％〜約１００％の範囲の接着性（剥離接着力又は粘着性）の減少を有する接着物品の１つ以上の領域を意味する。
【０１３７】
いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約５％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約１０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約１５％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約２０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約３０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約４０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約５０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約６０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約７０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約８０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約９０％の接着性（剥離接着力又は粘着性）の減少を有する。いくつかの実施形態では、１つ以上の非接着領域は、ＡＳＴＭ  Ｄ３３３０／３３３０Ｍ−０４（剥離接着力）又はＡＳＴＭ  Ｄ２９７９−０１（２００９）（プローブ粘着性）により測定されたとき、接着領域に比べて少なくとも約９５％の接着性（剥離接着力又は粘着性）の減少を有する。
【０１３８】
いくつかの実施形態では、非接着エリアは、接着物品の剥離力が、接着物品が剥離される基材に損傷を生じさせる閾値を超えないように、接着物品の平均剥離力及び／又はピーク剥離力のうちの少なくとも１つを低下させる及び／又は制御する位置を有する、及び／又はサイズ、形状、及び／若しくは幾何学的形状を有する。
【０１３９】
非接着領域は、任意の所望のサイズを有することができる。いくつかの実施形態では、非接着領域は、約６０ｍｍ２〜約５００，０００ｍｍ２のサイズを有する。いくつかの実施形態では、非接着領域は、６０ｍｍ２超、又は８５ｍｍ２超、又は１００ｍｍ２超、又は１５０ｍｍ２超、又は２００ｍｍ２超、又は３００ｍｍ２超、又は４００ｍｍ２超、又は５００ｍｍ２超、又は６００ｍｍ２超、又は７５０ｍｍ２超、又は１０００ｍｍ２超、又は１５００ｍｍ２超、又は２０００ｍｍ２超、又は２５００ｍｍ２超、又は３０００ｍｍ２超、又は３５００ｍｍ２超、又は４０００ｍｍ２超、又は４５００ｍｍ２超、又は５０００ｍｍ２超、又は５５００ｍｍ２超、又は１０，０００ｍｍ２超、又は５０，０００ｍｍ２超、又は１００，０００ｍｍ２超、又は２００，０００ｍｍ２超、又は３００，０００ｍｍ２超、又は４００，０００ｍｍ２超のサイズを有する。いくつかの実施形態では、非接着領域は、１００ｍｍ２未満、又は２００ｍｍ２未満、又は３００ｍｍ２未満、又は４００ｍｍ２未満、又は５００ｍｍ２未満、又は６００ｍｍ２未満、又は７５０ｍｍ２未満、又は１０００ｍｍ２未満、又は１５００ｍｍ２未満、又は２０００ｍｍ２未満、又は２５００ｍｍ２未満、又は３０００ｍｍ２未満、又は３５００ｍｍ２未満、又は４０００ｍｍ２未満、又は４５００ｍｍ２未満、又は５０００ｍｍ２未満、又は５５００ｍｍ２未満、又は６０００ｍｍ２未満、又は１０，０００ｍｍ２未満、又は５０，０００ｍｍ２未満、又は１００，０００ｍｍ２未満、又は２００，０００ｍｍ２未満、又は３００，０００ｍｍ２未満、又は４００，０００ｍｍ２未満のサイズを有する。
【０１４０】
非接着領域は、所望の特性及び／又は性能をもたらす任意の所望の形状を有することができる。いくつかの実施形態では、非接着領域は、矩形、五角形、六角形、三角形、四辺形、湾曲形状、星形、円錐形、台形、多角形、涙形、及び矢印形のうちの少なくとも１つから選択される形状を有する。他の実施形態では、上述のように、非接着領域は１つ以上の形状及びサイズを有する非接着要素の配列パターンを含む。
【０１４１】
いくつかの実施形態では、非接着領域は、バッキングの主面の総面積の約０．０１％〜約９９％を含む。いくつかの実施形態では、非接着領域は、前主面（すなわち、取付デバイスとバッキングとの間）上の総面積の約１０％〜約９０％を含む。いくつかの実施形態では、非接着領域は、前主面上の総面積の約５０％〜約９０％を含む。
【０１４２】
非接着領域は、任意の所望の手法で形成することができる。例えば、いくつかの実施形態では、非接着領域は接着剤を含まない。このような実施形態は、接着剤が適用されていないため、又は接着剤が除去されているため、接着剤がない場合がある。例えば、接着剤を主面上にコーティングしてもよく、その後、接着剤又は主面の一部分を切り取ってもよい又は別の手法で除去してもよい。あるいは、接着剤はパターンコーティングされ得る。
【０１４３】
他の実施形態では、弱化層を接着領域の一部分にわたり適用し、非接着領域を形成する。弱化層は、接着領域内の接着剤の接着力を減少させる又は排除する弱化材料を含む。例示的な弱化材料としては、例えば、グラスバブルズ、フィルム、透明インク、液、及び／又は接着性が低い接着剤が挙げられる。いくつかの実施形態では、弱化層は、約１ｎｍ〜約１０００マイクロメートルの厚さを有する。いくつかの実施形態では、弱化層は、約１ｎｍ〜約１００マイクロメートルの厚さを有する。いくつかの実施形態では、弱化層は、約１００ｎｍ〜約５０マイクロメートルの厚さを有する。いくつかの実施形態では、非接着エリア内の接着剤は、その接着力を減少させる又は排除する手法で処理される。いくつかの例示的な処理としては、例えば、放射線、ＵＶ曝露、電子ビーム、又は接着剤を架橋若しくは非粘着化する他の手段が挙げられる。いくつかの実施形態では、より低い接着力を有する第２接着剤が非接着エリア内に存在する。
【０１４４】
弱化層は、主面のいずれか１つ又は両方に隣接して配置され得る。裏面に隣接して配置される場合、弱化層は、接着剤とバッキングとの間に、又はバッキングに対向する接着剤の表面上に配置され得る。前面に隣接して配置される場合、弱化層は、接着剤とバッキングとの間に、又は接着剤と取付デバイスとの間に配置され得る。
【０１４５】
図１２及び図１３は、バッキングの両側に反対のパターンで適用される弱化材料を特徴とした接着剤アセンブリ７００を示す。接着性取付アセンブリ７００は、互いに反対側を向いた第１主面７１２及び第２主面７１４を含むバッキング７１０を含む。バッキング７１０は少なくとも実質的に平坦であり、各主面７１２、７１４は実質的に平行な平面内にある。接着剤７２０の層が第１主面７１２に適用され、接着剤７５０の層が第２主面に適用される。図示のように、接着剤７２０、７５０の各層はバッキング７１０と連続しておりかつ同一の広がりを持つが、他の構造（例えば、バッキングと同一の広がりを持たない接着剤層）は可能である。弱化材料の第１の配列パターンを特徴とした第１の弱化層７６０は、接着剤層７２０の主面７２９上に配置される。第１の配列パターンの逆の第２配列パターンを特徴とした第２弱化層７７０は、取付デバイス７３０と接着剤層７５０の主面７５９との間に配置される。
【０１４６】
第１の弱化層７６０は、接着剤層７２０上に個別の接着要素を作成するように配置される。弱化層７６０は、あらゆる弱化材料のない間隙７６２と、弱化材料で満たされた、間隙７６２を包囲する隙間空間部７６４とを含む。これらの間隙７６２は、接着剤層上に配置されると、上述のような接着要素を作成する。したがって、間隙７６２の幾何学的形状及び配置は、バッキングの第１主面７１０上で使用する接着要素の所望の配列パターン（例えば、図４の接着アイランド３２４）に対応するように選択される。したがって、作成される非接着領域は、接着剤及び弱化材料の両方を含む。したがって、本開示のアセンブリに弱化材料が使用される場合、非接着要素は、バッキングと弱化材料との間に配置された接着剤を含むことができる。
【０１４７】
第２の弱化層７７０における弱化材料の幾何学的形状及び配置は、非接着要素７５４及びブリッジ７５８の所望の配列パターンに直接対応する。隙間空間部７５６には弱化材料がないため、バッキング７１０の前主面７１４上の接着領域を画定するのを補助する。
【０１４８】
現時点で好ましい実装形態では、弱化層７６０は、バッキング７１０の裏面７１２の反対側を向いている接着剤層７２０の表面上に配置される。特定の状況及び構成下では、弱化層又はバッキングに直接適用される材料により、バッキング及び／又は接着剤層は、被着体への損傷を回避するのに十分な状態で伸長できない。
【０１４９】
取付デバイス
【０１５０】
取付デバイスは、任意の所望の材料、サイズ、又は形状で作製され得る。いくつかの例示的な材料としては、プラスチック、金属、ゴム、ガラス、木材、セラミック、布地等が挙げられる。例示的な取付デバイスとしては、フック、クリップ、磁石、取り外し可能なメカニカルファスナー、スナップ、及びループが挙げられる。
【０１５１】
例えば、本明細書に記載されるもののいずれかを含む任意の周知の取付デバイスを使用することができる。いくつかの実施形態では、取付デバイスは釘に類似する。いくつかの実施形態では、取付デバイスは、吊り下げ面として機能するための単一の外向き突出部を有する。いくつかの実施形態では、取付デバイスは、吊り下げ面として機能するための複数の外向き突出部を有する。いくつかの実施形態において、取付デバイスは、１つ以上の物品を、非限定的に箱又は小箱などの内部に保持できる形状に成形される。いくつかの実施形態において、取付デバイスは棚板、棚状突起、又は架台である。いくつかの実施形態において、取付デバイスはバーであり、バーは、真っ直ぐ若しくは湾曲してもよく、又は実質的にリングでもよく、バーは、基材表面に対して平行又は垂直に取り付けることができる。いくつかの実施形態において、取付デバイスは、物品を取り付ける又は吊り下げるための複数の方法を使用する。以下の取付デバイスのいずれも、本開示の接着物品と共に使用するのに好適であり得る：出願番号第６２／２８９，４７４号（本譲受人に譲渡されている）、米国特許第５，４０９，１８９号（Ｌｕｈｍａｎｎ）、米国特許第５，９８９，７０８号（Ｋｒｅｃｋｅｌ）、同第８，７０８，３０５号（ＭｃＧｒｅｅｖｙ）、米国特許第５，５０７，４６４号（Ｈａｍｅｒｓｋｉら）、米国特許第５，９６７，４７４号（ｄｏＣａｎｔｏら）、米国特許第６，０８２，６８６号（Ｓｃｈｕｍａｎｎ）、米国特許第６，１３１，８６４号（Ｓｃｈｕｍａｎｎ）、米国特許第６，８１１，１２６号（Ｊｏｈａｎｓｓｏｎら）、米国特許第Ｄ６６５，６５３号、及び米国特許第７，０２８，９５８号（Ｐｉｔｚｅｎら）。取付デバイスは、基材に取り付けられる任意の物体であってもよい。
【０１５２】
いくつかの実施形態では、取付デバイスは、熱可塑性ポリマーから作製される。いくつかの実施形態では、取付デバイスは、熱硬化性ポリマーから作製される。いくつかの実施形態では、取付デバイスは、ポリオレフィン材料を使用して作製される。いくつかの実施形態では、取付デバイスは、ポリカーボネート材料を使用して作製される。いくつかの実施形態では、取付デバイスは、耐衝撃性ポリスチレンを使用して作製される。いくつかの実施形態では、取付デバイスは、アクリロニトリル−ブタジエン−スチレン（ＡＢＳ）ターポリマーを使用して作製される。いくつかの実施形態では、取付デバイスは、２種以上の高分子材料を使用して作製される。いくつかの実施形態では、取付デバイスは、金属から作製される。いくつかの実施形態では、取付デバイスは、ステンレス鋼から作製される。いくつかの実施形態において、金属は、その外観を改変するために、塗装、艶出し、染色、ブラッシング、又はコーティングされる。いくつかの実施形態では、取付デバイスは、セラミックから作製される。いくつかの実施形態にでは、取付デバイスは、艶出しセラミックから作製される。いくつかの実施形態では、取付デバイスは、非艶出しセラミックから作製される。いくつかの実施形態では、取付デバイスは、木材、竹材、パーティクルボード、布、キャンバスなどの天然系材料、又は生物源由来材料などで構成される。いくつかの実施形態において、天然系材料は、それらの外観を変更するために、塗装、艶出し、染色、又はコーティングされてもよい。いくつかの実施形態において、取付デバイスは、上記のリストから２つ以上の材料を使用して作製される。いくつかの実施形態では、取付デバイスは、可逆的又は不可逆的に取り付けられる、接合される、又は溶接される２つの部品から作製される。
【０１５３】
接着剤アセンブリ
【０１５４】
本開示のいくつかの接着剤アセンブリは、優れた剪断強度を有する。本開示のいくつかの実施形態は、ＡＳＴＭ  Ｄ３６５４−８２に従って測定されたときに、１６００分を超える剪断強度を有する。本開示のいくつかの実施形態は、ＡＳＴＭ  Ｄ３６５４−８２に従って測定されたときに、１０，０００分を超える剪断強度を有する。本開示の他のいくつかの実施形態は、ＡＳＴＭ  Ｄ３６５４−８２に従って測定されたときに、１００，０００分を超える剪断強度を有する。
【０１５５】
いくつかの実施形態では、接着剤アセンブリは、約０．１ｍｉｌ〜約２５０ｍｉｌの厚さを有する。いくつかの実施形態では、厚さは、０．１ｍｉｌ超、１ｍｉｌ超、５ｍｉｌ超、１０ｍｉｌ超、１５ｍｉｌ超、２０ｍｉｌ超、２５ｍｉｌ超、５０ｍｉｌ超、７５ｍｉｌ超、１００ｍｉｌ超、１５０ｍｉｌ超、２００ｍｉｌ超である。いくつかの実施形態では、厚さは、２５０ｍｉｌ未満、２２５ｍｉｌ未満、２００ｍｉｌ未満、１７５ｍｉｌ未満、１５０ｍｉｌ未満、１００ｍｉｌ未満、７５ｍｉｌ未満、５０ｍｉｌ未満、２５ｍｉｌ未満、２０ｍｉｌ未満、１５ｍｉｌ未満、又は１０ｍｉｌ未満である。
【０１５６】
いくつかの実施形態では、接着物品は、接着剤アセンブリの平均剥離力の約０．１％〜３００％の剥離開始力を有する。いくつかの実施形態において、剥離力は、接着剤アセンブリに沿った全ての点で３０オンス／インチ未満である。
【０１５７】
いくつかの実施形態では、本開示の接着剤アセンブリは、先行技術の接着性取付物品よりも向上した、基材又は表面に対する形状適合性を呈する。いくつかの実施形態では、本開示の接着剤アセンブリは、基材又は表面に接着したり取り付けられたりしたときに、先行技術の接着性取付物品よりも大きな重量を保持する。いくつかの実施形態では、本開示の接着剤アセンブリは、基材又は表面に接着したり取り付けられたりしたときに、先行技術の接着性取付物品よりも長い時間にわたってより大きな重量（荷重／面積）を保持する。いくつかの実施形態では、本開示の接着剤アセンブリは、先行技術の接着性取付物品よりも長い時間にわたって、テクスチャ加工された、粗い、又は不規則な表面に接着されたままである。いくつかの実施形態では、本開示の接着剤アセンブリは、テクスチャ加工された、粗い、又は不規則な表面に接着されたときに、先行技術の接着性取付物品よりも大きな重量を保持する。
【０１５８】
いくつかの実施形態では、接着剤アセンブリは実質的に光学的に透明である。いくつかの実施形態は、ＡＳＴＭ  Ｄ１００３−１３に記載の方法を使用して測定したとき、少なくとも約５０％の光透過率を有する。いくつかの実施形態は、ＡＳＴＭ  Ｄ１００３−１３に記載の方法を使用して測定したとき、少なくとも約７５％の光透過率を有する。いくつかの実施形態は、４０％以下のヘイズを有する。いくつかの実施形態は、ＡＳＴＭ  Ｄ１００３−１３に記載の方法を使用して測定したとき、２０％以下のヘイズを有する。
【０１５９】
いくつかの実施形態では、接着剤アセンブリは実質的に不透明である。
【０１６０】
いくつかの実施形態では、接着剤アセンブリは、約２ｍｉｌ〜約２５０ｍｉｌの厚さを有する。いくつかの実施形態では、厚さは、３ｍｉｌ超、４ｍｉｌ超、５ｍｉｌ超、８ｍｉｌ超、１０ｍｉｌ超、１２ｍｉｌ超、１５ｍｉｌ超、又は２０ｍｉｌ超である。いくつかの実施形態では、この厚さは、４０ｍｉｌ未満、３８ｍｉｌ未満、３５ｍｉｌ未満、３３ｍｉｌ未満、３０ｍｉｌ未満、２８ｍｉｌ未満、２５ｍｉｌ未満、２２ｍｉｌ未満、又は２０ｍｉｌ未満である。
【０１６１】
いくつかの実施形態において、剥離力は、接着剤アセンブリに沿った全ての点で３０オンス／インチ未満である。本開示のいくつかの接着剤アセンブリは、接着剤アセンブリの取り外しをより容易にするために、より低い剥離力（例えば、約２５ｏｚ／インチ〜約５０ｏｚ／インチの力）を有する。本開示のいくつかの接着剤アセンブリは、偶発的な分離を伴わずにユーザが接着物品を取り扱えるように、より大きな剥離力（例えば、約５０オンス／インチ〜約１００オンス／インチの力）を有することができる。本開示のいくつかの実施形態は、約２０オンス／インチ〜約９０オンス／インチの剥離力を有する。本開示のいくつかの実施形態は、約３０オンス／インチ〜約７０オンス／インチの剥離力を有する。本開示のいくつかの接着物品は、少なくとも１つの方向において５０％超の破断伸びを有する。本開示のいくつかの接着剤アセンブリは、少なくとも１つの方向において約５０％〜約１２００％の破断伸度を有する。
【０１６２】
いくつかの実施形態において、ＡＳＴＭ  Ｄ６３８−１４及び／又はＡＳＴＭ  Ｄ４１２−０６ａに従って測定したときに１０％の引張伸びひずみを接着剤アセンブリに与えるには、幅１インチ当たり約１Ｎ〜約５０Ｎの力が必要である。いくつかの実施形態において、ＡＳＴＭ  Ｄ６３８−１４及び／又はＡＳＴＭ  Ｄ４１２−０６ａに従って測定したときに１０％の引張伸びひずみを接着剤アセンブリに与えるには、幅１インチ当たり約２Ｎ〜約３０Ｎの力が必要である。いくつかの実施形態において、ＡＳＴＭ  Ｄ６３８−１４及び／又はＡＳＴＭ  Ｄ４１２−０６ａに従って測定したときに１０％の引張伸びひずみを接着剤アセンブリに与えるには、幅１インチ当たり約３Ｎ〜約１５Ｎの力が必要である。
【０１６３】
いくつかの実施形態において、接着剤アセンブリは、１０％のひずみにおいて、７０％超、又は８０％超、又は９５％超の弾性回復率を呈する。いくつかの実施形態において、接着物品は、２５％のひずみにおいて、７０％超、又は８０％超、又は９０％超の弾性回復率を呈する。いくつかの実施形態において、接着剤アセンブリは、５０％のひずみにおいて、７０％超、又は８０％超、又は９０％超、又は９５％超の弾性回復率を呈する。いくつかの実施形態において、接着物品は、１００％のひずみにおいて、５０％超、又は７０％超、又は９５％超の弾性回復率を呈する。
【０１６４】
いくつかの実施形態において、接着剤アセンブリは、少なくとも４００％の破断伸度を有する。
【０１６５】
いくつかの実施形態において、接着剤アセンブリは、分離可能コネクタを更に含むことができる。いくつかの例示的な分離可能コネクタは、例えば、米国特許第６，５７２，９４５号、同第７，７８１，０５６号、同第６，４０３，２０６号、及び同第６，９７２，１４１号に記載されており、これらの全てはその全体が参照により本明細書に組み込まれる。
【０１６６】
製造方法
【０１６７】
本明細書に記載される接着性取付アセンブリは、様々な手法で製造することができる。いくつかの実施形態において、接着剤は、バッキングの主面上に直接コーティングすることができる。他の実施形態では、接着剤は、別個の層として形成し（例えば、剥離ライナー上にコーティングし）、次にバッキングに積層することができる。
【０１６８】
接着性取付アセンブリは、単一部品構造として形成することができ、これにより、例えば、接着性取付アセンブリは単一の材料又は複数の材料を使用して鋳造又は成形される。あるいは、接着性取付アセンブリは、２部品構造として形成することができ、これにより、例えば、製造中又は消費者の使用中に、別々に形成された取付デバイスが別々に形成されたバッキングに接着される又は取り付けられる。
【０１６９】
接着剤は、接着剤を調製するための様々な一般的方法を使用して調製することができる。例えば、接着剤組成物は、剥離ライナー上にコーティングする、バッキング上に直接コーティングする、又は別個の層として形成し（例えば、剥離ライナー上にコーティングし）、次にバッキングに積層することができる。いくつかの実施形態では、接着剤はバッキングと同時に形成することができる。例えば、少なくとも２つの層（このうちの少なくとも１つは接着剤である）からなる多層フィルムを共押出することができる。いくつかの実施形態では、この構造は、鋳造又はブローフィルム構造で形成することができる。
【０１７０】
バッキングに対する接着剤組成物の接着を改善するために、バッキングへの接着剤組成物の適用、例えば、コーティング又は積層の前に、バッキングを前処理してもよい。好適な処理の例としては、コロナ放電、プラズマ放電、火炎処理、電子ビーム照射、紫外線（ＵＶ）照射、酸エッチング、化学プライミング、及びこれらの組合せが挙げられる。処理は、任意に、例えば、ヒドロキシエチルアクリレート、又はヒドロキシエチルメタクリレート、又は低分子量の別の反応種を含めた反応性化学接着促進剤を用いて行ってもよい。
【０１７１】
図１４は、反転した接着／非接着領域を特徴とした取付デバイスの１つの例示的な製造方法１０００を説明する。工程１０１０において、前主面及び裏主面を有するバッキング材料が用意される。バッキング材料は実質的に平坦なシートとして、又は例えばロールの形態で用意することができる。次に、工程１０２０において、バッキング材料の主面のうちの１つの一部分上に接着領域及び非接着領域を特徴とした第１の接着剤分布を作成する。分布は、接着剤及び非接着要素の配列パターンを含んでもよい（例えば、図４〜図１３と同様に）、又は異なる接着特性を持つより大きな領域を含んでもよい（例えば、図２）。いくつかの実施形態では、接着剤は、例えば、スロットコーティング、カーテンコーティング、ノッチバーコーティング、メイヤーロッドコーティング、フレキソ印刷等などのいくつかの便利なコーティング技術のいずれかによって接着剤流体として適用されてもよい。流体は、例えば、熱、ＵＶ、若しくは電子ビーム放射で硬化させることができる、及び／又は能動的若しくは受動的乾燥による溶媒蒸発によって乾燥させることができる。他の実施形態では、接着剤のパターンは、固体層の形態でバッキング上に適用されてもよい。接着剤のパターンは、まず、基材の表面上に形成され、次いで、バッキングの主面上に積層され得る。
【０１７２】
いくつかの実施形態では、接着剤の適用により、所望の非接着エリアが主面上に存在することになる（例えば、特定のエリアに接着剤が単にないように、接着剤は所望の分布でパターンコーティングされる）。他の実施形態では、工程１０２０は、必要な非接着要素又は領域を作成するために、弱化材料を接着剤に適用することを含む。弱化材料は、接着剤をバッキングにコーティングする又は別の手法で付着させる前に、弱化材料がバッキングと接着剤との間に存在するように、バッキングに適用されてもよい。他の実施形態では、弱化材料は、バッキングに対向する接着剤の表面に適用される。
【０１７３】
特定の実施形態では、弱化材料（例えば、インクパターンの印刷）を剥離ライナー上に堆積させ、接着剤層に転写することができる。特定の実施形態では、剥離ライナーは接着剤の外部表面を覆い、保護するために提供され、弱化材料は、剥離ライナーが接着剤から剥がされたときに弱化材料が接着剤と共に残るように、少なくとも部分的に剥離ライナー中に埋め込まれている。剥離ライナーを接着剤層から剥がすことで、修正済みの接着機能性を有する選択エリアを同時に作成することができる。弱化材料を転写する方法は、Ｍｅｔｈｏｄｓ  ｏｆ  Ｐａｓｓｉｖａｔｉｎｇ  Ａｄｈｅｓｉｖｅｓという名称の仮特許出願（本譲受人に譲渡されている）第６２／４３１１２４号に記載されている。工程１０３０では、第１の接着剤分布がバッキングの主面に沿って繰り返し形成される。図２に示されるような個別分布の場合、分布はバッキングの全面に広がらない。接着剤及び非接着要素の配列パターンを特徴とした実装形態では、第１の分布は、図１５に見られるように、バッキングの全長及び全幅に広がってもよい。
【０１７４】
工程１０３０の完了後、又は工程１０３０と同時に、工程１０４０において、接着領域及び非接着領域を特徴とした第２の接着剤分布がバッキング材料の反対側を向いた主面の一部分上に作成される。第２の接着剤分布は、第２の分布内の所与の要素又は領域の接着／非接着特性が第１の分布内のバッキングの要素又は領域の接着／非接着特性と反対であるように構成される。この構成により、バッキングの厚さにわたって延びる軸に沿って接着領域が互いに重なり合わないようにする。第２の接着剤分布は、第１の接着剤分布と同様に又は異なるように作成されてもよい。
【０１７５】
工程１０５０では、第２の接着剤分布がバッキングの反対側を向いた主面に沿って繰り返し形成される。図２に示されるような個別分布の場合、分布はバッキングの全面に広がらない。接着剤及び非接着要素の配列パターンを特徴とした実装形態では、第１の分布は、バッキングの全長及び全幅に広がってもよい。いずれの場合も、バッキングの反対を向いた側の接着領域が互いに重なり合わないようにするために、第２の分布は、例えば、基準マーキングにより位置合わせされるべきである。位置合わせ及び作成が完了すると、バッキングは、図１５〜図１７に見られるような接着剤コーティング済みバッキングフィルムのマスターシートを示す。図１５の平面図に示すマスターシート２０００は、バッキングフィルム２０１０の前主面２０１４にわたる非接着アイランド２０５４及び接着隙間空間部２０５６の配列パターンを含む。
【０１７６】
次に、工程１０６０では、個々のバッキングフィルムが、所与の取付デバイスの形状又は所望のバッキング被覆面積に従いマスターシートから切り抜かれる。取付デバイスと位置合わせさせるための個々のバッキングフィルムは、打抜き、レーザー切断、スタンピング等などの、フィルムから材料を除去するための任意の既知の方法によって作成されてもよい。個々のバッキング作成の工程は、図１６の互いに反対側を向いたより大きな接着／非接着領域を含むバッキング、及び図１７の配列パターンを含むバッキングについて説明する。それぞれ、個々のフィルム２１００がマスターシート２０００から取り外され、取付デバイス２０３０の第２主面に位置合わせされる。
【０１７７】
最後に、工程１０７０では、個々のフィルムが取付デバイスに位置合わせされ、貼り付けられる。いくつかの実施形態では、フィルムはエンドユーザにより取付デバイスに手で貼り付けられてもよい。他の実施形態では、フィルムは製造業者、販売業者、又は小売業者により取付デバイスに貼り付けられる。
【０１７８】
方法１０００において配列パターンの反転対を用いると、個々のバッキングフィルムをマスターシートのあらゆる部分から切断することができるため特に有利である。図１７に見られるように、取付デバイスの形状は、取り付けのための接着剤分布の許容可能なペアリングを有するためにマスターシートの画定されたエリアに位置合わせされる必要はない。これに対し、図１６のマスターシートは、取付デバイスと位置合わせされ得る前に、正確な部分を除去する必要がある。更に、各側の接着剤分布内の個々の要素の位置合わせ及び対応が繰り返しパターンによってより容易に確実となり得る。
【０１７９】
使用方法
【０１８０】
本開示の接着性取付物品は、様々な手法で使用することができる。いくつかの実施形態において、バッキングが被着体に適用、付着又は押し付けられる。この方法によって、バッキングが被着体に接触する。剥離ライナーが存在する場合、剥離ライナーは、バッキングが被着体に適用、付着又は押し付けられる前に取り外される。いくつかの実施形態において、被着体の少なくとも一部分は、バッキングが被着体に適用、付着又は押し付けられる前に、アルコールで拭き取られる。
【０１８１】
いくつかの実施形態では、バッキングを被着体から取り外すために、図８Ａ及び図８Ｂに示されるように、バッキングの少なくとも一部分が被着体から剥がされる。フックが存在する実施形態では、ユーザがフックを掴み、それを使用してバッキングを被着体から剥がすことができる。
【０１８２】
いくつかの実施形態では、被着体からの接着物品の取り外しは、ある剥離角度でテープを剥がすことにより行うことができる。いくつかの実施形態では、剥離角度は、例えば、９０°以上である。いくつかの実施形態では、剥離角度は、９０°未満であり得る。適切な剥離角度で取り外すことで、実質的又は認識可能な接着剤残留物が残らないようにし、かつ基材表面の損傷を防ぐことができる。
【０１８３】
いくつかの実施形態では、バッキングを被着体から取り外すために、バッキングの少なくとも一部分が被着体から剥がされる。タブが存在する実施形態において、使用者は、タブを掴み、バッキングを被着体から剥離するためにそれを使用することができる。いくつかの実施形態では、バッキングを被着体から取り外すために、バッキングの少なくとも一部分が被着体から剥がされ、伸長剥離される。
【０１８４】
いくつかの実施形態では、被着体が接着される表面は、ドライウォール、ガラス、タイル、塗料、ベニア、木材、又は他の一般的な家庭用表面のうちの少なくとも１つである。いくつかの実施形態では、表面は塗装される。いくつかの実施形態では、表面は、低又は無ＶＯＣ塗料で塗装される。
【０１８５】
本開示の利点は、以下の実施例によって更に例示されるが、これらの実施例に記載された特定の材料及びその量、並びに他の条件及び詳細は、本発明を不当に制限するものと解釈されるべきではない。特に指示がない限り、全ての部及び百分率は重量による。
【０１８６】
【実施例】
【０１８７】
試験被着体
【０１８８】
ドライウォールパネル（Ｍａｔｅｒｉａｌｓ  Ｃｏｍｐａｎｙ，Ｍｅｔｚｇｅｒ  Ｂｕｉｌｄｉｎｇ（ミネソタ州セントポール）から入手）に、Ｓｈｅｒｗｉｎ−Ｗｉｌｌｉａｍｓ  Ｃｏｍｐａｎｙ（オハイオ州クリーブランド）から入手したＳｈｅｒｗｉｎ  ＷｉｌｌｉａｍｓのＤｕｒａｔｉｏｎ  Ｍａｔｔｅ塗料を塗装した。塗料の第１のコートを塗装ローラによってパネルに適用した後、周囲条件にて少なくとも３０分間空気乾燥させた。塗料の第２のコートを適用し、周囲条件にて少なくとも３０分間乾燥させた。次いで、このパネルをその後周囲条件にて少なくとも７日間保管した。
【０１８９】
試験試料調製
【０１９０】
接着性取付アセンブリを塗装済みドライウォールパネルに、フック式取付デバイスの主頂面全体にわたって、１５秒の時間内に１５回連続的に親指をしっかりと圧接させることによって取り付けた。試験試料を塗装済みドライウォールパネル上に２４時間放置した。
【０１９１】
９０°角剥離接着力試験
【０１９２】
塗装済みドライウォールパネルを９０°の剥離角度にてＩＮＳＴＲＯＮ万能試験機の剥離固定具に取り付けた（可変角度剥離試験機（２８２０−０３６）、１ｋＮ空気圧式サイドアクショングリップ（２７１２−０４１）、及び１ｋＮ静的ロードセル（２５３０−１ｋＮ）を備える型式５９４４）。クロスヘッド位置を塗装済みドライウォールパネルの頂面から約１２インチずらしてゼロ合わせした。紐又はケーブルを、ループ状の端部が塗装済みドライウォールパネルの頂面の約０．５インチ上方にあるように、空気圧式グリップに固定した。紐を接着性取付アセンブリ試料のフック部の周りでループ状にし、毎分９０インチのクロスヘッド変位速度で引っ張った。比較例ＣＥ４では、フックは、フックが曲がり、紐が落下することなく全剥離力に耐えるほど十分に頑丈ではないため、空気圧式グリップはフック上に直接固定されたことに留意されたい。
【０１９３】
最大剥離力及びクロスヘッド変位データを収集し、塗装済みドライウォールパネルの損傷を目視で観察した。塗装済みドライウォールパネルの損傷を表１に定義されるように０〜５で評価した。
【表１】
2020526716.tif 000003
【０１９４】
実施例Ｅ１
【０１９５】
接着性取付アセンブリを図１２及び図１３に記載及び図示されたものと同様に調製した。薄いプライマーコーティング（Ａｄｈｅｓｉｏｎ  Ｐｒｏｍｏｔｅｒ４２９８ＵＶ、３Ｍ  Ｃｏｍｐａｎｙ（ミネソタ州セントポール））をリントフリーペーパータオルを用いてバッキングフィルム片の片面に適用した。使用したバッキング材料は、国際出願ＰＣＴ／ＵＳ２０１７／０１６０３９号（Ｒｕｎｇｅら）に記載されているような、コア及び実施例１１のものと同様の１つ以上のスキン層とを特徴とした多層フィルムであった。感圧性接着剤組成物を、シリコーン剥離面を有する紙ライナーウェブ（Ｌｏｐａｒｅｘ、Ｃａｒｙ、ＮＣ）上にナイフコーティングした。使用した感圧性接着剤は、国際公開第２０１５／１９５６２０号の実施例Ｂ１−４２のものと同様であった。接着剤のコーティング厚さは２ｍｉｌであった。ライナーを有するこの接着剤を、圧力設定４０ｐｓｉ、供給速度設定２０、及びローラ温度を室温に維持したＨＬ−１００Ｈｏｔ  Ｒｏｌｌ  Ｌａｍｉｎａｔｏｒ（Ｃｈｅｍｉｎｓｔｒｕｍｅｎｔｓ  Ｆａｉｒｆｉｅｌｄ、ＯＨ）に２回供給することによって、バッキングフィルムのプライマーを施した側に積層させた。このバッキングフィルムの接着剤がコーティングされた側は更に、壁側接着剤と呼ばれる。次いで、３Ｍ４２９８ＵＶプライマーの薄いコーティングをバッキングフィルムの露出側（すなわち、壁側接着剤の反対側）にリントフリーペーパータオルを用いて適用した。剥離ライナーを有する９３０１０ＬＥ  Ｌａｍｉｎａｔｉｎｇ  Ａｄｈｅｓｉｖｅ片（３Ｍ  Ｃｏｍｐａｎｙ、Ｓｔ．Ｐａｕｌ、ＭＮ）を、ライナー側を下向きにし、露出した接着剤側を上向きにしてインクジェットプリンタ（１０２４  ＵＶ  ＨＳ  Ｉｎｋｊｅｔ  Ｐｒｉｎｔｅｒ、Ｄｉｒｅｃｔ  Ｃｏｌｏｒ  Ｓｙｓｔｅｍｓ、Ｒｏｃｋｙ  Ｈｉｌｌｓ、ＣＴのベッド）に貼り付けた。この接着剤は更に、フック側接着剤と呼ばれる。フック側パターン（表２）を露出したフック側接着剤に、標準設定を使用してＭａｇｅｎｔａ、ＵＶ−ＬＥＤ  ＩＲ２  Ｉｎｋ＃１−７１１５−２００（Ｄｉｒｅｃｔ  Ｃｏｌｏｒ  Ｓｙｓｔｅｍｓ、Ｒｏｃｋｙ  Ｈｉｌｌｓ、ＣＴ）で印刷し、均一にコーティングされた非接着領域を得た。次いで、前工程のフック側接着剤片をプリンタベッドから取り外さずに、フック側接着剤を、露出したバッキングフィルムのプライマーを施した側に気泡を導入することなく貼り付けた。次いで、スキージを用いて、接着剤アセンブリのライナー側の全面をしっかりと拭いた。
【０１９６】
接着剤アセンブリがなおプリンタベッド上のその本来の位置にある状態で、壁側接着剤ライナーを、バッキングフィルム／壁側接着剤積層体に伸長を導入しないように非常にゆっくりと、慎重に取り外した。これは、シーケンスの間にライナーの４分の１部分を一度に逐次的に引っ張り、ライナー表面にスキージで力を再び加え、バッキングフィルム／壁側接着剤積層体を壁側接着剤ライナー及びプリンタベッドに固定したままにすることによって行った。次いで、壁側パターン（表２）を露出した壁側接着剤に、標準設定を使用してＭａｇｅｎｔａ、ＵＶ−ＬＥＤ  ＩＲ２  Ｉｎｋ＃１−７１１５−２００（Ｄｉｒｅｃｔ  Ｃｏｌｏｒ  Ｓｙｓｔｅｍｓ、Ｒｏｃｋｙ  Ｈｉｌｌｓ、ＣＴ）で印刷し、均一にコーティングされた非接着領域を得た。次いで、新たなライナー片を露出した壁側接着剤にスキージを用いて固定した。次いで、接着剤アセンブリ全体をプリンタベッドから取り外し、圧力設定４０ｐｓｉ、供給速度設定２０、及びローラが室温のＨＬ−１００Ｈｏｔ  Ｒｏｌｌ  Ｌａｍｉｎａｔｏｒに２回通した。ダイカッティングプレス（２５Ｔｏｎ  ＵＳＭ  Ｓａｍｃｏ  Ｓｂ  ２５  Ｓｗｉｎｇ  Ａｒｍ  Ｃｌｉｃｋｅｒ  Ｐｒｅｓｓ）を使用して、接着剤アセンブリを約１．１４インチ×１．３６インチの楕円形に打ち抜いた。次いで、フック側ライナーを楕円形のダイカットアセンブリから取り外し、フック側接着剤を露出させ、接着剤アセンブリを射出成形したフック式取付デバイス（Ｉｎｊｅｃｔｉｏｎ−Ｍｏｌｄｅｄ  ＡＢＳ、Ｏｖａｌ、延長部を有する、１．１９インチ×１．６７インチ×０．０３インチ、フックの根元は底部から０．２０インチ）の下面に、壁側ライナーの全面にわたる親指から他の指までの均一なピンチ圧を用いてしっかりと固定した。
【表２】
2020526716.tif 000004
【０１９７】
実施例Ｅ２
【０１９８】
接着性取付アセンブリを図２に記載図示されたものと同様に調製した。接着性取付アセンブリを、例えばＥ１に関して記載したものと同じ材料及び同様の手法を用いて調製した。フィルムバッキングの壁側及びフック側両方の接着領域は、単一の略卵形を含む。フィルムバッキングの壁側の非接着領域（すなわち、インクで印刷された）は中心接着領域を部分的に包囲し、接着領域と非接着領域との間に境界部を画定する。フィルムバッキングの境界部と外周部との間の非接着領域の幅は、約０．３１インチである。フィルムバッキングのフック側は、約０．９３インチ×１．１５インチの非接着領域（すなわち、インクで印刷された）を含み、この非接着領域は、同様の形状（略楕円形）であるが、フィルムバッキングの壁側上の対応する中心接着領域よりも大きな表面積を有する。このオフセット形状により、幅約０．１６インチの重なり合う境界領域を作成した。
【０１９９】
比較例ＣＥ１−ＣＥ４
【０２００】
比較のために、接着性取付アセンブリ（比較例ＣＥ１）を、壁側接着剤又はフック側接着剤のいずれかに接着剤不動態化がない（インク印刷なし）（すなわち、非接着領域がない）こと以外は、実施例Ｅ１に関して記載したものと同様に調製した。比較のために市販品も試験した：比較例ＣＥ２＝Ｍａｇｉｃ  Ｈｏｏｋ、耐力５ｌｂ．、ＵＰＣ  ＲＭＫ２２１４ＨＫ、ＲｏｏｍＭａｔｅｓから入手可能、Ｙｏｒｋ  Ｗａｌｌ  Ｃｏｖｅｒｉｎｇｓ（Ｙｏｒｋ、ＰＡ）の一部門；比較例ＣＥ３＝ＦＲＥＥＳＴＹＬＥ  Ｓｔａｔｉｏｎａｒｙ  Ｃｌｉｐｓ、ＵＰＣ  Ｕ２０Ｉ１２４６、Ｅｌｍｅｒ’ｓ  Ｐｒｏｄｕｃｔｓ，Ｉｎｃ．（Ｗｅｓｔｅｒｖｉｌｌｅ、ＯＨ）から入手可能；比較例ＣＥ４＝Ｐａｒｔｙ  Ｓｔｉｃｋ  Ｃｅｉｌｉｎｇ  Ｈｏｏｋｓ、耐力０．０１２ｌｂ．、Ｂｅｉｓｔｌｅ  Ｃｏ．（Ｓｈｉｐｐｅｎｓｂｕｒｇ、ＰＡ）から入手可能。
【０２０１】
実施例Ｅ１、Ｅ２、比較例ＣＥ１、及び市販品比較例ＣＥ２−ＣＥ４の接着性取付アセンブリを９０°角剥離接着力について試験し、上記の試験後にドライウォール損傷を目視で調べた。
【０２０２】
最大剥離力及びドライウォール損傷評価値を表３に報告し、図１８にグラフで示す。例えば、Ｅ１、Ｅ２及び比較例ＣＥ１の最大剥離力におけるクロスヘッド変位も表３に報告する。示される値は、試験した試料の数がそれぞれ、１つ、３つ、及び３つである比較例ＣＥ２、ＣＥ３及びＣＥ４以外は６つの複製の平均値である。
【表３】
2020526716.tif 000005
【０２０３】
実施例Ｅ１及び実施例Ｅ２は、相対的に高い剥離力を示すが、ドライウォール損傷はない。比較例ＣＥ１は、はるかに高い剥離力及び高いドライウォール損傷を示す。比較例ＣＥ２〜ＣＥ４試料は、非常に低い剥離力と損傷なし、又は高い剥離力とドライウォール損傷のいずれかを示す。実施例Ｅ１の接着性取付アセンブリは、最大力における低い変位という更なる利益を提供し、フックに重りが掛けられる際、重りにより生じる弛みがより小さいことを意味する。
【０２０４】
実施形態
【０２０５】
Ａ．厚さにより分離された互いに反対側を向いている第１主平面及び第２主平面を含むバッキングと、
バッキングの第１主平面上の第１接着領域であって、接着性を示す、第１接着領域と、バッキングの第２主平面上の第１非接着領域であって、顕著な接着性を欠いており、かつ第１接着領域に対して直接反対側を向いている、第１非接着領域と、
バッキングのバッキング第２主面に隣接する取付デバイスと、
を備える、接着性取付アセンブリ。
【０２０６】
Ｂ．第１主面上に第２非接着領域を更に備える、実施形態Ａに記載の接着性取付アセンブリ。
【０２０７】
Ｃ．第２主面上に第２接着領域を更に備え、第２接着領域は、第１主面上の第２非接着領域に対して直接反対側を向いている、実施形態Ｂに記載の接着性取付アセンブリ。
【０２０８】
Ｄ．第１接着領域は、接着要素の配列パターンを含む、先行する実施形態のいずれかに記載の接着性取付アセンブリ。
【０２０９】
Ｅ．非接着領域は、非接着要素の配列パターンを含み、非接着要素は、第１主面上の接着要素に対して直接反対側を向いている、実施形態Ａ又はＢに記載の接着性取付アセンブリ。
【０２１０】
Ｆ．接着要素は、第１の形状を有する個別の接着アイランドを含む、先行する実施形態のいずれかに記載の接着性取付アセンブリ。
【０２１１】
Ｇ．非接着領域は、非接着要素の配列パターンを含み、非接着要素は、第２幾何学的形状を有する非接着要素を含み、第１主面上の接着アイランドに対して直接反対側を向いている、実施形態Ｆに記載の接着性取付アセンブリ。
【０２１２】
Ｈ．第２の形状は、第１の形状と同じである、実施形態Ｇに記載の接着性取付アセンブリ。
【０２１３】
Ｉ．第１の形状は、第１の寸法を含み、第２の形状は、第２の寸法を含み、第２の寸法は、第１の寸法よりも大きい、実施形態Ｇに記載の接着性取付アセンブリ。
【０２１４】
Ｊ．非接着領域は、１つ以上の非接着要素を接続するブリッジを更に含み、ブリッジもまた接着機能性を欠いている、実施形態Ｇ〜Ｉに記載の接着性取付アセンブリ。
【０２１５】
Ｋ．バッキングは、長手方向軸を含み、第１接着領域と第２接着領域とは、バッキングの厚さにわたって長手方向軸に垂直に延びるいずれの平面においても面一ではない、実施形態Ｇ〜Ｉに記載の接着性取付アセンブリ。
【０２１６】
Ｌ．第１非接着領域と第２非接着領域とは、厚さにわたって長手方向軸に垂直に延びるいずれの平面においても面一ではない、実施形態Ｋに記載の接着性取付アセンブリ。
【０２１７】
Ｍ．第１主面は、第１接着領域及び第２非接着領域を含む第１の接着剤分布を含み、第２主面は、第２接着領域及び第１非接着領域を含む第２の接着剤分布を含む、実施形態Ａに記載の接着性取付アセンブリ。
【０２１８】
Ｎ．第１の接着剤分布は、複数の接着要素の配列パターンを含み、隣接する接着要素間の隙間空間部は、接着機能性を欠いており、かつ第２非接着領域を画定している、実施形態Ｍに記載の接着性取付アセンブリ。
【０２１９】
Ｏ．第２の接着剤分布は、複数の非接着要素の配列パターンを含み、隣接する非接着要素間の隙間空間部は、接着剤であり、かつ第２接着領域を画定している、実施形態Ｍ又はＮに記載の接着性取付アセンブリ。
【０２２０】
Ｐ．接着要素はそれぞれ、円形、平行四辺形、丸みのある角を持つ平行四辺形、矩形、正方形、半円形、楕円形、半楕円形、三角形、台形、星形、長円形、涙形、他の多角形、及びこれらの組み合わせのうちの少なくとも１つから選択される形状を有する、実施形態Ｏに記載の接着性取付アセンブリ。
【０２２１】
Ｑ．取付デバイスは、フック、クリップ、磁石、取り外し可能なメカニカルファスナー、スナップ、ループ、又は取り外し可能なメカニカルファスナーのうちの少なくとも１つである、先行する実施形態のいずれかに記載の接着性取付アセンブリ。
【０２２２】
Ｒ．少なくとも１つの接着領域は、天然ゴム、ＳＢＳ、ＳＩＳ、ＳＥＢＳ、アクリレート、ポリウレタン、シリコーン、シリコーンブロックコポリマーなどの合成ゴム、及びこれらの組み合わせのうちの少なくとも１つを含む接着剤を含む、先行する実施形態のいずれかに記載の接着性取付アセンブリ。
【０２２３】
Ｓ．少なくとも１つの接着領域は、テルペンフェノール、ポリテルペン、ロジンエステル、ロジン酸、Ｃ５粘着付与剤、及び／又はＣ９粘着付与剤から本質的になるリストから選択される粘着付与剤を含む接着剤を含む、先行する実施形態のいずれかに記載の接着性取付アセンブリ。
【０２２４】
Ｔ．バッキングは、エラストマー材料、エラストマーポリマー、ＳＥＢＳ、ＳＥＰＳ、ＳＩＳ、ＳＢＳ、ポリウレタン、エチル酢酸ビニル（ＥＶＡ）、エチルメチルアクリレート（ＥＭＡ）、直鎖状超低密度ポリエチレン（ＵＬＬＤＰＥ）、水素化ポリプロピレン、及びこれらの組み合わせ又はブレンドのうちの少なくとも１つを含むコア層と、ポリプロピレン、ポリエチレン、高密度ポリエチレン（ＨＤＰＥ）、低密度ポリエチレン（ＬＤＰＥ）、直鎖状低密度ポリエチレン（ＬＬＤＰＥ）、ポリウレタン、ＥＶＡ、ＥＭＡ、接着剤、及びこれらの組み合わせ又はブレンドのうちの少なくとも１つを含む１つ以上のスキン層とを含み、
バッキングは、約２：１〜約１００：１のコア対スキン比を有し、バッキングは、ＡＳＴＭ  Ｄ６３８−１４及びＡＳＴＭ  Ｄ４１２−０６ａのうちの少なくとも１つによって測定されたとき、約１００ｐｓｉ〜約１８，０００ｐｓｉの弾性率及び／又はセカント係数を有する、先行する実施形態のいずれかに記載の接着性取付アセンブリ。
【０２２５】
Ｕ．第２主面上に第２接着領域を更に備え、第２接着領域は強化接着剤を含む、先行する実施形態のいずれかに記載の接着性取付アセンブリ。
【０２２６】
Ｖ．非接着領域は、接着剤の接着性を実質的に減少させる弱化層を含み、弱化層は、接着剤に隣接して配置されている、先行する実施形態のいずれかに記載の接着性取付アセンブリ。
【０２２７】
Ｗ．弱化層は約０．１ｍｉｌ〜約１０ｍｉｌの厚さを有する、実施形態Ｖに記載の接着性取付アセンブリ。
【０２２８】
Ｘ．弱化層は、コーティング、フィルム、インク、ラッカー、及び／又は放射線により開始される化学反応のうちの少なくとも１つを含む、実施形態Ｖ又はＷに記載の接着性取付アセンブリ。
【０２２９】
Ｙ．接着剤は剥離可能である、先行する実施形態のいずれかに記載の接着性取付アセンブリ。
【０２３０】
Ｚ．第１非接着領域は、第２主面の総面積の約１０％〜約９０％パーセントを含む、先行する実施形態のいずれかに記載の接着性取付アセンブリ。
【０２３１】
ＡＡ．第１非接着領域は、総面積の約５０％〜約９０％パーセントを含む、先行する実施形態のいずれかに記載の接着性取付アセンブリ。
【０２３２】
ＢＢ．第１接着領域は、第１主面の総面積の約１０％〜約９０％パーセントを含む、先行する実施形態のいずれかに記載の接着性取付アセンブリ。
【０２３３】
ＣＣ．第１接着領域は、総面積の約５０％〜約９０％パーセントを含む、先行する実施形態のいずれかに記載の接着性取付アセンブリ。
【０２３４】
ＤＤ．取付デバイスは、少なくとも０．３ポンドを保持することができる、先行する実施形態のいずれかに記載の接着性取付アセンブリ。
【０２３５】
ＥＥ．非接着領域は、（１）感圧性接着剤を欠いている、（２）非接着領域における感圧性接着剤の接着力を最小限に抑える又は排除する弱化層を含む、及び／又は（３）接着剤劣化プロセスを経ている、のうちの少なくとも１つである、先行する実施形態のいずれかに記載の接着性取付アセンブリ。
【０２３６】
ＦＦ．接着剤劣化プロセスは、放射線曝露、ＵＶ、電子ビーム、又は他の化学的変換のうちの１つである、実施形態ＥＥに記載の接着性取付アセンブリ。
【０２３７】
ＧＧ．アセンブリは、１平方インチあたり少なくとも１ｌｂ．のシア耐力を有する、先行する実施形態のいずれかに記載の接着性取付アセンブリ。
【０２３８】
ＨＨ．接着剤は剥離可能である、先行する実施形態のいずれかに記載の接着性取付アセンブリ。
【０２３９】
ＩＩ．アセンブリは損傷なしに被着体から取り外される、先行する実施形態のいずれかに記載の接着性取付アセンブリ。
【０２４０】
ＪＪ．被着体は塗装された壁板であり、塗料は、艶なし又はマットから艶ありまでの範囲の光沢を有する、実施形態ＩＩに記載の接着性取付アセンブリ。
【０２４１】
ＫＫ．接着領域は、接着要素の配列パターンを含み、要素は、横断方向軸と長手方向軸とを有する配列に配置されている、実施形態Ａに記載の接着性取付アセンブリ。
【０２４２】
ＬＬ．配列内の任意の２つの隣接する要素の境界領域は、重なり合わない、実施形態ＫＫに記載の接着性取付アセンブリ。
【０２４３】
ＭＭ．主面は、配列内の任意の２つの要素間に隙間空間部を含む、実施形態ＫＫ〜ＬＬに記載の接着性取付アセンブリ。
【０２４４】
ＮＮ．非接着領域は非接着要素の配列パターンを含み、要素は、横断方向軸と長手方向軸とを有する配列に配置され、第２主面は、配列内の任意の２つの非接着要素間に隙間空間部を含む、実施形態Ａに記載の接着性取付アセンブリ。
【０２４５】
ＯＯ．接着性取付アセンブリを形成する方法であって、
厚さにより分離された反対側を向いた第１平面と第２平面とを含むバッキングを用意することと、
バッキングの第１主平面上に第１接着領域及び第１非接着領域を形成することであって、第１接着領域は、剥離可能接着剤を含む、ことと、
第２主面上に第２接着領域及び第２非接着領域を形成することと、
バッキングの第２主平面に隣接する取付デバイスを用意することと、
を含み、
所与の主平面上の非接着領域は、対応する接着領域に対して直接反対側を向いている、
方法。
【０２４６】
ＰＰ．第１接着領域を形成することは、バッキングの第１主平面上に剥離可能接着剤を適用することを含む、実施形態ＯＯに記載の方法。
【０２４７】
ＱＱ．第１非接着領域接着領域及び第２非接着領域接着領域のうちの少なくとも１つを形成することは、接着剤の接着力を最小限に抑える又は排除する弱化層を含むことを含む、実施形態ＯＯ〜ＰＰのいずれかに記載の方法。
【０２４８】
ＲＲ．第１接着領域及び第２接着領域を形成することは、非接着領域内の剥離可能接着剤を劣化させることを含む、実施形態ＯＯ〜ＱＱのいずれかに記載の方法。
【０２４９】
ＳＳ．接着剤を劣化させることは、放射線曝露、化学的劣化、及び機械的劣化のうちの少なくとも１つを含む、実施形態ＯＯ〜ＲＲのいずれかに記載の方法。
【０２５０】
ＴＴ．接着性取付デバイスを使用する方法であって、
【０２５１】
実施形態Ａ〜ＮＮのいずれかに記載の接着性取付アセンブリを表面に接着させることと、表面から接着物品を取り外すことと、を含む、接着性取付デバイスを使用する方法。
【０２５２】
ＵＵ．接着性取付アセンブリを表面に接着させる前に、接着性取付アセンブリから剥離ライナーを取り外すことを更に含む、実施形態ＴＴに記載の方法。
【０２５３】
ＶＶ．接着剤アセンブリを表面から取り外すことは、接着物品を表面から剥離することを含む、実施形態ＴＴ〜ＵＵのいずれかに記載の方法。
【０２５４】
ＸＸ．表面は、ドライウォール、ガラス、タイル、塗料、ベニア、木材等のうちの少なくとも１つである、実施形態ＴＴ〜ＶＶのいずれかに記載の方法。
【０２５５】
ＹＹ．接着性取付アセンブリを形成する方法であって、
厚さにより分離された互いに反対側を向いた第１平面と第２平面とを含むバッキングを用意することと、
バッキングの第１主平面上に第１接着領域及び第１非接着領域を形成することであって、第１接着領域は、剥離可能接着剤を含む、第１接着領域及び第１非接着領域を形成することと、
バッキングの第２主面上に第２接着領域及び第２非接着領域を形成し、マスターシートを作成することと、
第１の形状を有する主面を有する取付デバイスを用意することと、第１の形状に対応するマスターシートの一部分を除去して個別のバッキングを作成することと、
バッキングを取付デバイスの主面に隣接させて配置することと、
を含む、方法。
【０２５６】
ＺＺ．一部分を除去することは、打抜き、レーザー切断、及びスタンピングのうちの少なくとも１つを含む、実施形態ＹＹに記載の方法。
【０２５７】
Ａ＊．第１接着領域及び第１非接着領域を形成することは、接着要素の配列パターンを特徴とした第１の接着剤分布を作成することを含み、第２接着領域及び第２非接着領域を形成することは、第１の分布の接着要素に対応する幾何学的形状の非接着要素の配列パターンを特徴とした第２の接着剤分布を作成することを含む、実施形態ＹＹに記載の方法。
【０２５８】
Ｂ＊．マスターシートの一部分を除去することは、マスターシートの任意のエリアから除去されるべき部分を選択することを更に含む、実施形態Ａ＊に記載の方法。
【０２５９】
詳細な説明及び特許請求の範囲における、第１、第２、第３などの用語は、類似の要素同士を区別するために使用されるものであり、必ずしも順序又は時系列を説明するものとは限らない。そのように使用される用語は適切な状況下では互換的であること、及び本明細書に記載の本発明の実施形態は本明細書に記載又は例示したもの以外の順序で機能できるということを理解されたい。
【０２６０】
本明細書で言及される参考文献は全て、その全体が参照により本明細書に組み込まれる。
【０２６１】
当業者であれば、上述の実施形態及び実施態様の詳細には、それらの基礎をなす原理を逸脱することなく多くの変更が行われ得ることを理解するであろう。更に、本発明の趣旨及び範囲を逸脱することなく、本発明の様々な改変形態及び変化形態が当業者には明らかとなるであろう。したがって、本出願の範囲は、続く特許請求の範囲及びその均等物によってのみ決定されるべきである。
【図１Ａ】
2020526716.tif 000006
【図１Ｂ】
2020526716.tif 000007
【図１Ｃ】
2020526716.tif 000008
【図２】
2020526716.tif 000009
【図３】
2020526716.tif 000010
【図４】
2020526716.tif 000011
【図５】
2020526716.tif 000012
【図６】
2020526716.tif 000013
【図７】
2020526716.tif 000014
【図８Ａ】
2020526716.tif 000015
【図８Ｂ】
2020526716.tif 000016
【図９】
2020526716.tif 000017
【図１０】
2020526716.tif 000018
【図１１】
2020526716.tif 000019
【図１２】
2020526716.tif 000020
【図１３】
2020526716.tif 000021
【図１４】
2020526716.tif 000022
【図１５】
2020526716.tif 000023
【図１６】
2020526716.tif 000024
【図１７】
2020526716.tif 000025
【図１８】
2020526716.tif 000026
【国際調査報告】
2020526716.tif 000027
2020526716.tif 000028